(57)【要約】　　　（修正有）【課題】発光効率に優れ、高輝度、長寿命に発光する有機電界発光素子、該発光素子に好適に使用できる有機電界発光素子用材料を提供すること、さらには当該有機電界発光素子用材料としての新規な炭化水素化合物を提供すること。【解決手段】アントラセン環以外の縮合多環式芳香族環とフルオレン環が直接結合している新規な炭化水素化合物で、当該化合物を一対の電極間に、少なくとも一種含有する層を、少なくとも一層挟持してなる有機電界発光素子。【選択図】　　なし【特許請求の範囲】
【請求項１】
縮合多環式芳香族環とフルオレン環が直接結合している炭化水素化合物（但し、縮合多環式芳香族環はアントラセン環ではない）。
【請求項２】
フルオレン環が９位以外の位置で結合している請求項１記載の炭化水素化合物。
【請求項３】
一般式（１）で表される炭化水素化合物。
Ｘ１−（Ｆ１）ｊ−（Ａ１）ｋ−（Ｆ２）ｌ−（Ａ２）ｍ−（Ｆ３）ｎ−Ｘ２　　　　　（１）
（式中、Ａ１およびＡ２はそれぞれ独立に、置換または未置換の二価の縮合多環式芳香族環基を表し、Ｆ１、Ｆ２およびＦ３はそれぞれ独立に、置換または未置換のフルオレンジイル基を表し、Ｘ１およびＸ２はそれぞれ独立に、水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表し、ｊ、ｍおよびｎは０または１を表し、ｋおよびｌは１または２を表し、ｋが２であるときＡ１同士は同一でも異なるものであってもよく、ｌが２であるときＦ２同士は同一でも異なるものであってもよい。但し、Ａ１およびＡ２はアントラセンジイル基ではなく、Ｘ１およびＸ２はアントリル基ではない。）
【請求項４】
ｋが１である請求項３記載の炭化水素化合物。
【請求項５】
Ｆ１、Ｆ２およびＦ３がフルオレン−２，７−ジイル基である請求項４記載の炭化水素化合物。
【請求項６】
ｊおよびｎが０であり、ｌが１であり、ｋ＋ｍが２である請求項３記載の炭化水素化合物。
【請求項７】
Ｆ２がフルオレン−２，７−ジイル基である請求項６記載の炭化水素化合物。
【請求項８】
ｊ＋ｌ＋ｎが２であり、ｋが１であり、ｍが０である請求項３記載の炭化水素化合物。
【請求項９】
Ｆ１、Ｆ２およびＦ３がフルオレン−２，７−ジイル基である請求項８記載の炭化水素化合物。
【請求項１０】
ｊ、ｍおよびｎが０であり、ｋおよびｌが１である請求項３記載の炭化水素化合物。
【請求項１１】
Ｆ２がフルオレン−２，７−ジイル基である請求項１０記載の炭化水素化合物。
【請求項１２】
一般式（２）で表される炭化水素化合物。
【化１】
2004043349.tif 000046
（式中、Ａ２１およびＡ２２はそれぞれ独立に、置換または未置換の一価の縮合多環式芳香族環基を表し、Ｒ２１およびＲ２２はそれぞれ独立に、水素原子、置換または無置換のアルキル基、置換または無置換のアリール基あるいは置換または無置換のアラルキル基を表し、Ｘ２１〜Ｘ２６はそれぞれ独立に、水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表す。但し、Ａ２１およびＡ２２はアントリル基ではなく、Ｒ２１、Ｒ２２およびＸ２１〜Ｘ２６は縮合多環式芳香族環基およびフルオレニル基ではない。）
【請求項１３】
一般式（３）で表される炭化水素化合物。
【化２】
2004043349.tif 000047
（式中、Ａ３１は置換または無置換の二価の縮合多環式芳香族環基を表し、Ｒ３１〜Ｒ３４はそれぞれ独立に、水素原子、置換または無置換のアルキル基、置換または無置換のアリール基あるいは置換または無置換のアラルキル基を表し、Ｘ３０１〜Ｘ３１４はそれぞれ独立に、水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表す。但し、Ａ３１はアントラセンジイル基ではなく、Ｒ３１〜Ｒ３４およびＸ３０１〜Ｘ３１４は縮合多環式芳香族環基およびフルオレニル基ではない。）
【請求項１４】
一般式（４）で表される炭化水素化合物。
【化３】
2004043349.tif 000048
（式中、Ａ４１は置換または無置換の一価の縮合多環式芳香族環基を表し、Ｒ４１およびＲ４２はそれぞれ独立に、水素原子、置換または無置換のアルキル基、置換または無置換のアリール基あるいは置換または無置換のアラルキル基を表し、Ｘ４１〜Ｘ４７はそれぞれ独立に、水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表す。但し、Ａ４１はアントリル基ではなく、Ｒ４１、Ｒ４２およびＸ４１〜Ｘ４７は縮合多環式芳香族環基およびフルオレニル基ではない。）
【請求項１５】
縮合多環式芳香族環がナフタレン環、フェナントレン環、フルオランテン環、ピレン環、クリセン環またはペリレン環より選ばれるいずれかの環である請求項１〜１４のいずれかに記載の炭化水素化合物。
【請求項１６】
請求項１〜１５のいずれかに記載の有機電界発光素子用材料。
【請求項１７】
一対の電極間に、請求項１６記載の有機電界発光素子用材料を少なくとも一種含有する層を、少なくとも一層挟持してなる有機電界発光素子。
【請求項１８】
請求項１６記載の有機電界発光素子用材料を含有する層が、発光層である請求項１７記載の有機電界発光素子。
【請求項１９】
請求項１６記載の有機電界発光素子用材料を含有する層が、さらに、発光性有機金属錯体を含有することを特徴とする請求項１７または１８記載の有機電界発光素子。
【請求項２０】
請求項１６記載の有機電界発光素子用材料を含有する層が、さらに、トリアリールアミン誘導体を含有することを特徴とする請求項１７または１８記載の有機電界発光素子。
【請求項２１】
請求項１６記載の有機電界発光素子用材料を含有する層が、さらに、スチルベン誘導体を含有することを特徴とする請求項１７または１８記載の有機電界発光素子。
【請求項２２】
一対の電極間に、さらに、正孔注入輸送層を有する請求項１７〜２１のいずれかに記載の有機電界発光素子。
【請求項２３】
一対の電極間に、さらに、電子注入輸送層を有する請求項１７〜２２のいずれかに記載の有機電界発光素子。
【発明の詳細な説明】
【０００１】
【発明の属する技術分野】
本発明は、有機電界発光素子および該発光素子に好適に使用できる有機電界発光素子用材料ならびに新規な炭化水素化合物に関する。
【０００２】
【従来の技術】
従来、無機電界発光素子は、例えば、バックライトなどのパネル型光源として使用されてきたが、該発光素子を駆動させるには、交流の高電圧が必要である。
最近になり、発光材料に有機材料を用いた有機電界発光素子（有機エレクトロルミネッセンス素子：有機ＥＬ素子）が開発された［Ａｐｐｌ．Ｐｈｙｓ．Ｌｅｔｔ．，５１，９１３（１９８７）］。有機電界発光素子は、発光機能を有する化合物を含む薄膜を、陽極と陰極間に挟持された構造を有し、該薄膜に電子および正孔（ホール）を注入して、再結合させることにより励起子（エキシトン）を生成させ、この励起子が失活する際に放出される光を利用して発光する素子である。有機電界発光素子は、数Ｖ〜数十Ｖ程度の直流の低電圧で、発光が可能であり、また蛍光性有機化合物の種類を選択することにより種々の色（例えば、赤色、青色、緑色）の発光が可能である。このような特徴を有する有機電界発光素子は、種々の発光素子、表示素子等への応用が期待されている。しかしながら、一般に、発光輝度が低く、実用上十分ではない。
【０００３】
発光輝度を向上させる方法として、発光層として、例えば、トリス（８−キノリノラート）アルミニウムをホスト化合物、クマリン誘導体、ピラン誘導体をゲスト化合物（ドーパント）として用いた有機電界発光素子が提案されている［Ｊ．Ａｐｐｌ．Ｐｈｙｓ．，６５，３６１０（１９８９）］。また、発光層の材料として、アントラセン誘導体を用いた有機電界発光素子が提案されている（特開平８−１２６００号公報、特開平１１−１１１４５８号公報）。また、発光層のゲスト化合物として、アントラセン誘導体を用いた有機電界発光素子が提案されている（特開平１０−３６８３２号公報、特開平１０−２９４１７９号公報）。
しかしながら、これらの発光素子も充分な発光輝度、発光寿命を有しているとは言い難い。
現在では、一層高輝度、長寿命に発光する有機電界発光素子が望まれている。
【０００４】
【発明が解決しようとする課題】
本発明の課題は、発光効率に優れ、高輝度、長寿命に発光する有機電界発光素子を提供することである。また、該発光素子に好適に使用できる有機電界発光素子用材料を提供することである。さらには、新規な炭化水素化合物を提供することである。
【０００５】
【課題を解決するための手段】
本発明者等は、有機電界発光素子に関して鋭意検討した結果、本発明を完成するに到った。
すなわち、本発明は、
（１）縮合多環式芳香族環とフルオレン環が直接結合している炭化水素化合物（但し、縮合多環式芳香族環はアントラセン環ではない）、
（２）フルオレン環が９位以外の位置で結合している１項に記載の炭化水素化合物、
（３）一般式（１）で表される炭化水素化合物、
Ｘ１−（Ｆ１）ｊ−（Ａ１）ｋ−（Ｆ２）ｌ−（Ａ２）ｍ−（Ｆ３）ｎ−Ｘ２　　　　　　　（１）
（式中、Ａ１およびＡ２はそれぞれ独立に、置換または未置換の二価の縮合多環式芳香族環基を表し、Ｆ１、Ｆ２およびＦ３はそれぞれ独立に、置換または未置換のフルオレンジイル基を表し、Ｘ１およびＸ２はそれぞれ独立に、水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表し、ｊ、ｍおよびｎは０または１を表し、ｋおよびｌは１または２を表し、ｋが２であるときＡ１同士は同一でも異なるものであってもよく、ｌが２であるときＦ２同士は同一でも異なるものであってもよい。但し、Ａ１およびＡ２はアントラセンジイル基ではなく、Ｘ１およびＸ２はアントリル基ではない。）
（４）ｋが１である３項に記載の炭化水素化合物、
（５）Ｆ１、Ｆ２およびＦ３がフルオレン−２，７−ジイル基である４項に記載の炭化水素化合物、
（６）ｊおよびｍが０であり、ｌが１であり、ｋ＋ｍが２である３項に記載の炭化水素化合物、
（７）Ｆ２がフルオレン−２，７−ジイル基である６項に記載の炭化水素化合物、
（８）ｊ＋ｌ＋ｎが２であり、ｋが１であり、ｍが０である３項に記載の炭化水素化合物、
（９）Ｆ１、Ｆ２およびＦ３がフルオレン−２，７−ジイル基である８項に記載の炭化水素化合物、
（１０）ｊ、ｍおよびｎが０であり、ｋおよびｌが１である３項に記載の炭化水素化合物、
（１１）Ｆ２がフルオレン−２，７−ジイル基である１０項に記載の炭化水素化合物、
【０００６】
（１２）一般式（２）で表される炭化水素化合物、
【化４】
2004043349.tif 000002
（式中、Ａ２１およびＡ２２はそれぞれ独立に、置換または未置換の一価の縮合多環式芳香族環基を表し、Ｒ２１およびＲ２２はそれぞれ独立に、水素原子、置換または無置換のアルキル基、置換または無置換のアリール基あるいは置換または無置換のアラルキル基を表し、Ｘ２１〜Ｘ２６はそれぞれ独立に、水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表す。但し、Ａ２１およびＡ２２はアントリル基ではなく、Ｒ２１、Ｒ２２およびＸ２１〜Ｘ２６は縮合多環式芳香族環基およびフルオレニル基ではない。）
【０００７】
（１３）一般式（３）で表される炭化水素化合物、
【化５】
2004043349.tif 000003
（式中、Ａ３１は置換または無置換の二価の縮合多環式芳香族環基を表し、Ｒ３１〜Ｒ３４はそれぞれ独立に、水素原子、置換または無置換のアルキル基、置換または無置換のアリール基あるいは置換または無置換のアラルキル基を表し、Ｘ３０１〜Ｘ３１４はそれぞれ独立に、水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表す。但し、Ａ３１はアントラセンジイル基ではなく、Ｒ３１〜Ｒ３４およびＸ３０１〜Ｘ３１４は縮合多環式芳香族環基およびフルオレニル基ではない。）
【０００８】
（１４）一般式（４）で表される炭化水素化合物、
【化６】
2004043349.tif 000004
（式中、Ａ４１は置換または無置換の一価の縮合多環式芳香族環基を表し、Ｒ４１およびＲ４２はそれぞれ独立に、水素原子、置換または無置換のアルキル基、置換または無置換のアリール基あるいは置換または無置換のアラルキル基を表し、Ｘ４１〜Ｘ４７はそれぞれ独立に、水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表す。但し、Ａ４１はアントリル基ではなく、Ｒ４１、Ｒ４２およびＸ４１〜Ｘ４７は縮合多環式芳香族環基およびフルオレニル基ではない。）
【０００９】
（１５）縮合多環式芳香族環がナフタレン環、フェナントレン環、フルオランテン環、ピレン環、クリセン環またはペリレン環より選ばれるいずれかの環である請求項１〜１４のいずれかに記載の炭化水素化合物、
（１６）１〜１５項のいずれかに記載の有機電界発光素子用材料、
（１７）一対の電極間に、１６項に記載の有機電界発光素子用材料を少なくとも一種含有する層を、少なくとも一層挟持してなる有機電界発光素子、
（１８）１６項に記載の有機電界発光素子用材料を含有する層が、発光層である１７項に記載の有機電界発光素子、
（１９）１６項に記載の有機電界発光素子用材料を含有する層が、さらに、発光性有機金属錯体を含有することを特徴とする１７または１８項に記載の有機電界発光素子、
（２０）１６項に記載の有機電界発光素子用材料を含有する層が、さらに、トリアリールアミン誘導体を含有することを特徴とする１７または１８項に記載の有機電界発光素子、
（２１）１６項に記載の有機電界発光素子用材料を含有する層が、さらに、スチルベン誘導体を含有することを特徴とする１７または１８項に記載の有機電界発光素子、
（２２）一対の電極間に、さらに、正孔注入輸送層を有する１７〜２１項のいずれかに記載の有機電界発光素子、
（２３）一対の電極間に、さらに、電子注入輸送層を有する１７〜２２項のいずれかに記載の有機電界発光素子、
【００１０】
【発明の実施の形態】
以下、本発明に関して、詳細に説明する。
本発明は、縮合多環式芳香族環とフルオレン環が直接結合している炭化水素化合物（但し、縮合多環式芳香族環はアントラセン環ではない）に関する。
本発明にかかる縮合多環式芳香族環とフルオレン環が直接結合している炭化水素化合物（但し、縮合多環式芳香族環はアントラセン環ではない）（以下、本発明に係る化合物Ａと略記する）は、重合体を含むものではなく、好ましくは、分子量２０００以下の化合物であり、より好ましくは、分子量１０００以下の化合物である。
【００１１】
本発明に係る化合物Ａは、好ましくは、フルオレン環が９位以外の位置でアントラセン環以外の縮合多環式芳香族環に結合している化合物であり、より好ましくは、一般式（１）で表される化合物である。
Ｘ１−（Ｆ１）ｊ−（Ａ１）ｋ−（Ｆ２）ｌ−（Ａ２）ｍ−（Ｆ３）ｎ−Ｘ２　　　　　　　（１）
（式中、Ａ１およびＡ２はそれぞれ独立に、置換または未置換の二価の縮合多環式芳香族環基を表し、Ｆ１、Ｆ２およびＦ３はそれぞれ独立に、置換または未置換のフルオレンジイル基を表し、Ｘ１およびＸ２はそれぞれ独立に、水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表し、ｊ、ｍおよびｎは０または１を表し、ｋおよびｌは１または２を表し、ｋが２であるときＡ１同士は同一でも異なるものであってもよく、ｌが２であるときＦ２同士は同一でも異なるものであってもよい。但し、Ａ１およびＡ２はアントラセンジイル基ではなく、Ｘ１およびＸ２はアントリル基ではない。）
【００１２】
一般式（１）で表される化合物において、Ｘ１およびＸ２はそれぞれ独立に、水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表す。但し、Ｘ１およびＸ２はアントリル基ではない。
尚、アリール基とは、フェニル基、ナフチル基などの炭素環式芳香族基、フリル基、チエニル基、ピリジル基などの複素環式芳香族基を表す。
また、一般式（１）で表される化合物において、Ｘ１およびＸ２のアミノ基は、置換基を有していてもよく、炭素数１〜２０のアルキル基、炭素数３〜２５のアリール基、あるいは炭素数４〜２０のアラルキル基などの置換基で単置換あるいはジ置換されていてもよい。Ｘ１およびＸ２のアミノ基がアルキル基、アリール基あるいはアラルキル基でジ置換されている場合には、置換基どうしは結合している窒素原子と共に含窒素複素環を形成してもよい。
また、一般式（１）で表される化合物において、Ｘ１およびＸ２のアリール基およびアラルキル基は置換基を有していてもよく、ハロゲン原子、炭素数１〜２０の直鎖、分岐または環状のアルキル基、炭素数１〜２０の直鎖、分岐または環状のアルコキシ基、未置換のアミノ基、炭素数１〜２０のモノ置換アミノ基、炭素数２〜４０のジ置換アミノ基、炭素数４〜２４の含窒素複素環基、炭素数３〜２５のアリール基、炭素数５〜１６のアラルキル基などの置換基で単置換あるいは多置換されていてもよい。
【００１３】
Ｘ１およびＸ２は、好ましくは、水素原子、ハロゲン原子、炭素数１〜２０の直鎖、分岐または環状のアルキル基、炭素数１〜２０の直鎖、分岐または環状のアルコキシ基、未置換のアミノ基、炭素数１〜２０のモノ置換アミノ基、炭素数２〜４０のジ置換アミノ基、炭素数４〜２４の含窒素複素環基、炭素数６〜２５の置換または未置換の炭素環式芳香族基、炭素数３〜２５の置換または未置換の複素環式芳香族基、あるいは炭素数５〜２０の置換または未置換のアラルキル基であり、より好ましくは、水素原子、ハロゲン原子、炭素数１〜１０の直鎖、分岐または環状のアルキル基、炭素数１〜１０の直鎖、分岐または環状のアルコキシ基、未置換のアミノ基、炭素数１〜１６のモノ置換アミノ基、炭素数２〜２８のジ置換アミノ基、炭素数４〜２０の含窒素複素環基、炭素数６〜１２の置換または未置換の炭素環式芳香族基、炭素数４〜１２の置換または未置換の複素環式芳香族基、あるいは炭素数７〜１２の置換または未置換のアラルキル基であり、さらに好ましくは、水素原子、ハロゲン原子、炭素数１〜８の直鎖、分岐または環状のアルキル基、炭素数１〜８の直鎖、分岐または環状のアルコキシ基、未置換のアミノ基、炭素数１〜１０のモノ置換アミノ基、炭素数２〜２０のジ置換アミノ基、炭素数４〜１６の含窒素複素環基、炭素数６〜１０の置換または未置換の炭素環式芳香族基、炭素数４〜１０の置換または未置換の複素環式芳香族基、あるいは炭素数７〜１０の置換または未置換のアラルキル基である。
【００１４】
Ｘ１およびＸ２の具体例としては、水素原子；フッ素原子、塩素原子、臭素原子などのハロゲン原子；メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、シクロペンチル基、ｎ−ヘキシル基、１−メチルペンチル基、４−メチル−２−ペンチル基、３，３−ジメチルブチル基、２−エチルブチル基、シクロヘキシル基、ｎ−ヘプチル基、１−メチルヘキシル基、シクロヘキシルメチル基、４−ｔｅｒｔ−ブチルシクロヘキシル基、ｎ−ヘプチル基、シクロヘプチル基、ｎ−オクチル基、シクロオクチル基、ｔｅｒｔ−オクチル基、１−メチルヘプチル基、２−エチルヘキシル基、２−プロピルペンチル基、ｎ−ノニル基、２，２−ジメチルヘプチル基、２，６−ジメチル−４−ヘプチル基、３，５，５−トリメチルヘキシル基、ｎ−デシル基、ｎ−ウンデシル基、１−メチルデシル基、ｎ−ドデシル基、ｎ−トリデシル基、１−ヘキシルヘプチル基、ｎ−テトラデシル基、ｎ−ペンタデシル基、ｎ−ヘキサデシル基、ｎ−ヘプタデシル基、ｎ−オクタデシル基、ｎ−エイコシル基などの直鎖、分岐または環状のアルキル基；メトキシ基、エトキシ基、ｎ−プロポキシ基、イソプロポキシ基、ｎ−ブトキシ基、イソブトキシ基、ｓｅｃ−ブトキシ基、ｎ−ペンチルオキシ基、ネオペンチルオキシ基、シクロペンチルオキシ基、ｎ−ヘキシルオキシ基、３，３−ジメチルブチルオキシ基、２−エチルブチルオキシ基、シクロヘキシルオキシ基、ｎ−ヘプチルオキシ基、ｎ−オクチルオキシ基、２−エチルヘキシルオキシ基、ｎ−ノニルオキシ基、ｎ−デシルオキシ基、ｎ−ウンデシルオキシ基、ｎ−ドデシルオキシ基、ｎ−トリデシルオキシ基、ｎ−テトラデシルオキシ基、ｎ−ペンタデシルオキシ基、ｎ−ヘキサデシルオキシ基、ｎ−ヘプタデシルオキシ基、ｎ−オクタデシルオキシ基、ｎ−エイコシルオキシ基などの直鎖、分岐または環状のアルコキシ基；
【００１５】
アミノ基；Ｎ−メチルアミノ基、Ｎ−エチルアミノ基、Ｎ−ｎ−ブチルアミノ基、Ｎ−シクロヘキシルアミノ基、Ｎ−ｎ−オクチルアミノ基、Ｎ−ｎ−デシルアミノ基、Ｎ−ベンジルアミノ基、Ｎ−フェニルアミノ基、Ｎ−（３−メチルフェニル）アミノ基、Ｎ−（４−メチルフェニル）アミノ基、Ｎ−（４−ｎ−ブチルフェニル）アミノ基、Ｎ−（４−メトキシフェニル）アミノ基、Ｎ−（３−フルオロフェニル）アミノ基、Ｎ−（４−クロロフェニル）アミノ基、Ｎ−（１−ナフチル）アミノ基、Ｎ−（２−ナフチル）アミノ基などのモノ置換アミノ基；Ｎ，Ｎ−ジメチルアミノ基、Ｎ，Ｎ−ジエチルアミノ基、Ｎ，Ｎ−ジ−ｎ−ブチルアミノ基、Ｎ，Ｎ−ジ−ｎ−ヘキシルアミノ基、Ｎ，Ｎ−ジ−ｎ−オクチルアミノ基、Ｎ，Ｎ−ジ−ｎ−デシルアミノ基、Ｎ，Ｎ−ジ−ｎ−ドデシルアミノ基、Ｎ−メチル−Ｎ−エチルアミノ基、Ｎ−エチル−Ｎ−ｎ−ブチルアミノ基、Ｎ−メチル−Ｎ−フェニルアミノ基、Ｎ−ｎ−ブチル−Ｎ−フェニルアミノ基、Ｎ，Ｎ−ジフェニルアミノ基、Ｎ，Ｎ−ジ（３メチルフェニル）アミノ基、Ｎ，Ｎ−ジ（４−メチルフェニル）アミノ基、Ｎ，Ｎ−ジ（４−エチルフェニル）アミノ基、Ｎ，Ｎ−ジ（４−ｔｅｒｔ−ブチルフェニル）アミノ基、Ｎ，Ｎ−ジ（４−ｎ−ヘキシルフェニル）アミノ基、Ｎ，Ｎ−ジ（４−メトキシフェニル）アミノ基、Ｎ，Ｎ−ジ（４−エトキシフェニル）アミノ基、Ｎ，Ｎ−ジ（４−ｎ−ブチルオキシフェニル）アミノ基、Ｎ，Ｎ−ジ（４−ｎ−ヘキシルオキシフェニル）アミノ基、Ｎ，Ｎ−ジ（１−ナフチル）アミノ基、Ｎ，Ｎ−ジ（２−ナフチル）アミノ基、Ｎ−フェニル−Ｎ−（３−メチルフェニル）アミノ基、Ｎ−フェニル−Ｎ−（４−メチルフェニル）アミノ基、Ｎ−フェニル−Ｎ−（４−オクチルフェニル）アミノ基、Ｎ−フェニル−Ｎ−（４−メトキシフェニル）アミノ基、Ｎ−フェニル−Ｎ−（４−エトキシフェニル）アミノ基、Ｎ−フェニル−Ｎ−（４−ｎ−ヘキシルオキシフェニル）アミノ基、Ｎ−フェニル−Ｎ−（４−フルオロフェニル）アミノ基、Ｎ−フェニル−Ｎ−（１−ナフチル）アミノ基、Ｎ−フェニル−Ｎ−（２−ナフチル）アミノ基、Ｎ−フェニル−Ｎ−（４−フェニルフェニル）アミノ基などのジ置換アミノ基；
【００１６】
Ｎ−ピロリジノ基、Ｎ−ピペリジノ基、２−メチル−Ｎ−ピペリジノ基、３−メチル−Ｎ−ピペリジノ基、４−メチル−Ｎ−ピペリジノ基、２−エチル−Ｎ−ピペリジノ基、２，６−ジメチル−Ｎ−ピペリジノ基、３，５−ジメチル−Ｎ−ピペリジノ基、２，２，６，６−テトラメチル−Ｎ−ピペリジノ基、Ｎ−モルホリノ基、２，６−ジメチル−Ｎ−モルホリノ基、Ｎ−カルバゾリル基、２−メチル−Ｎ−カルバゾリル基、３−メチル−Ｎ−カルバゾリル基、４−メチル−Ｎ−カルバゾリル基、３−ｎ−ブチル−Ｎ−カルバゾリル基、３−ｎ−ヘキシル−Ｎ−カルバゾリル基、３−ｎ−オクチル−Ｎ−カルバゾリル基、３，６−ジメチル−Ｎ−カルバゾリル基、１，４−ジメチル−Ｎ−カルバゾリル基、３，６−ジエチル−Ｎ−カルバゾリル基、２−メトキシ−Ｎ−カルバゾリル基、３−メトキシ−Ｎ−カルバゾリル基、３−エトキシ−Ｎ−カルバゾリル基、３−イソプロピルオキシ−Ｎ−カルバゾリル基、３−ｎ−ブチルオキシ−Ｎ−カルバゾリル基、３−ｎ−ヘキシルオキシ−Ｎ−カルバゾリル基、３−ｎ−オクチルオキシ−Ｎ−カルバゾリル基、３−ｎ−デシルオキシカルバゾリル基、３−フェニル−Ｎ−カルバゾリル基、３−（４’−メチルフェニル）−Ｎ−カルバゾリル基、３−（４’−ｔｅｒｔ−ブチルフェニル）−Ｎ−カルバゾリル基、３，６−ジフェニル−Ｎ−カルバゾリル基、３−クロロ−Ｎ−カルバゾリル基、Ｎ−ベンゾ［ａ］カルバゾリル基、Ｎ−ベンゾ［ｂ］カルバゾリル基、Ｎ−ベンゾ［ｃ］カルバゾリル基、Ｎ−ジベンゾ［ａ，ｉ］カルバゾリル基、Ｎ−ジベンゾ［ｂ，ｈ］カルバゾリル基、Ｎ−ジベンゾ［ｃ，ｇ］カルバゾリル基、Ｎ−フェノキサジニイル基、２−メチル−Ｎ−フェノキサジニイル基、２−クロロ−Ｎ−フェノキサジニイル基、２−フルオロ−Ｎ−フェノキサジニイル基、２−トリフルオロメチル−Ｎ−フェノキサジニイル基、Ｎ−フェノチアジニイル基、２−メチル−Ｎ−フェノチアジニイル基、２−クロロ−Ｎ−フェノチアジニイル基、２−フルオロ−Ｎ−フェノチアジニイル基、２−トリフルオロメチル−Ｎ−フェノチアジニイル基、Ｎ−アクリダニル基、Ｎ−ジベンゾ［ｂ，ｆ］アゼピニル基、２−メチル−Ｎ−ジベンゾ［ｂ，ｆ］アゼピニル基、３−メチル−Ｎ−ジベンゾ［ｂ，ｆ］アゼピニル基、４−メチル−Ｎ−ジベンゾ［ｂ，ｆ］アゼピニル基、２−トリフルオロメチル−Ｎ−ジベンゾ［ｂ，ｆ］アゼピニル基、３−トリフルオロメチル−Ｎ−ジベンゾ［ｂ，ｆ］アゼピニル基、３−ｎ−ブチル−Ｎ−ジベンゾ［ｂ，ｆ］アゼピニル基、３−ｎ−ヘキシル−Ｎ−ジベンゾ［ｂ，ｆ］アゼピニル基、３−ｎ−オクチル−Ｎ−ジベンゾ［ｂ，ｆ］アゼピニル基、３−ｎ−デシル−Ｎ−ジベンゾ［ｂ，ｆ］アゼピニル基、３，６−ジメチル−Ｎ−ジベンゾ［ｂ，ｆ］アゼピニル基、２−メトキシ−Ｎ−ジベンゾ［ｂ，ｆ］アゼピニル基、３−メトキシ−Ｎ−ジベンゾ［ｂ，ｆ］アゼピニル基、３−エトキシ−Ｎ−ジベンゾ［ｂ，ｆ］アゼピニル基、３−イソプロピルオキシ−Ｎ−ジベンゾ［ｂ，ｆ］アゼピニル基、３−ｎ−ブチルオキシ−Ｎ−ジベンゾ［ｂ，ｆ］アゼピニル基、３−ｎ−オクチルオキシ−Ｎ−ジベンゾ［ｂ，ｆ］アゼピニル基、３−ｎ−デシルオキシ−Ｎ−ジベンゾ［ｂ，ｆ］アゼピニル基、３−フェニル−Ｎ−ジベンゾ［ｂ，ｆ］アゼピニル基、３−（４’−メチルフェニル）−Ｎ−ジベンゾ［ｂ，ｆ］アゼピニル基、２−クロロ−Ｎ−ジベンゾ［ｂ，ｆ］アゼピニル基、３−クロロ−Ｎ−ジベンゾ［ｂ，ｆ］アゼピニル基、１０，１１−ジヒドロ−Ｎ−ジベンゾ［ｂ，ｆ］アゼピニル基、２−メチル−１０，１１−ジヒドロ−Ｎ−ジベンゾ［ｂ，ｆ］アゼピニル基、３−メチル−１０，１１−ジヒドロ−Ｎ−ジベンゾ［ｂ，ｆ］アゼピニル基、４−メチル−１０，１１−ジヒドロ−Ｎ−ジベンゾ［ｂ，ｆ］アゼピニル基、２−トリフルオロメチル−１０，１１−ジヒドロ−Ｎ−ジベンゾ［ｂ，ｆ］アゼピニル基、３−トリフルオロメチル−１０，１１−ジヒドロ−Ｎ−ジベンゾ［ｂ，ｆ］アゼピニル基、３−ｎ−ブチル−１０，１１−ジヒドロ−Ｎ−ジベンゾ［ｂ，ｆ］アゼピニル基、３−ｎ−ヘキシル−１０，１１−ジヒドロ−Ｎ−ジベンゾ［ｂ，ｆ］アゼピニル基、３−ｎ−オクチル−１０，１１−ジヒドロ−Ｎ−ジベンゾ［ｂ，ｆ］アゼピニル基、３−ｎ−デシル−１０，１１−ジヒドロ−Ｎ−ジベンゾ［ｂ，ｆ］アゼピニル基、３，６−ジメチル−１０，１１−ジヒドロ−Ｎ−ジベンゾ［ｂ，ｆ］アゼピニル基、２−メトキシ−１０，１１−ジヒドロ−Ｎ−ジベンゾ［ｂ，ｆ］アゼピニル基、３−メトキシ−１０，１１−ジヒドロ−Ｎ−ジベンゾ［ｂ，ｆ］アゼピニル基、３−エトキシ−１０，１１−ジヒドロ−Ｎ−ジベンゾ［ｂ，ｆ］アゼピニル基、３−イソプロピルオキシ−１０，１１−ジヒドロ−Ｎ−ジベンゾ［ｂ，ｆ］アゼピニル基、３−ｎ−ブチルオキシ−１０，１１−ジヒドロ−Ｎ−ジベンゾ［ｂ，ｆ］アゼピニル基、３−ｎ−オクチルオキシ−１０，１１−ジヒドロ−Ｎ−ジベンゾ［ｂ，ｆ］アゼピニル基、３−ｎ−デシルオキシ−１０，１１−ジヒドロ−Ｎ−ジベンゾ［ｂ，ｆ］アゼピニル基、３−フェニル−１０，１１−ジヒドロ−Ｎ−ジベンゾ［ｂ，ｆ］アゼピニル基、３−（４’−メチルフェニル）−１０，１１−ジヒドロ−Ｎ−ジベンゾ［ｂ，ｆ］アゼピニル基、２−クロロ−１０，１１−ジヒドロ−Ｎ−ジベンゾ［ｂ，ｆ］アゼピニル基、３−クロロ−１０，１１−ジヒドロ−Ｎ−ジベンゾ［ｂ，ｆ］アゼピニル基等の含窒素複素環基；
【００１７】
フェニル基、４−メチルフェニル基、３−メチルフェニル基、２−メチルフェニル基、４−エチルフェニル基、３−エチルフェニル基、２−エチルフェニル基、４−ｎ−プロピルフェニル基、４−イソプロピルフェニル基、２−イソプロピルフェニル基、４−ｎ−ブチルフェニル基、４−イソブチルフェニル基、４−ｓｅｃ−ブチルフェニル基、２−ｓｅｃ−ブチルフェニル基、４−ｔｅｒｔ−ブチルフェニル基、３−ｔｅｒｔ−ブチルフェニル基、２−ｔｅｒｔ−ブチルフェニル基、４−ｎ−ペンチルフェニル基、４−イソペンチルフェニル基、４−ネオペンチルフェニル基、４−ｔｅｒｔ−ペンチルフェニル基、４−ｎ−ヘキシルフェニル基、４−（２’−エチルブチル）フェニル基、４−ｎ−ヘプチルフェニル基、４−ｎ−オクチルフェニル基、４−（２’−エチルヘキシル）フェニル基、４−ｎ−ノニルフェニル基、４−ｎ−デシルフェニル基、４−ｎ−ウンデシルフェニル基、４−ｎ−ドデシルフェニル基、４−ｎ−テトラデシルフェニル基、４−シクロヘキシルフェニル基、４−（４’−メチルシクロヘキシル）フェニル基、４−（４’−ｔｅｒｔ−ブチルシクロヘキシル）フェニル基、３−シクロヘキシルフェニル基、２−シクロヘキシルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、３，４，５−トリメチルフェニル基、２，３，５，６−テトラメチルフェニル基、２，４−ジエチルフェニル基、２，６−ジエチルフェニル基、２，５−ジイソプロピルフェニル基、２，６−ジイソプロピルフェニル基、２，６−ジイソブチルフェニル基、２，４−ジ−ｔｅｒｔ−ブチルフェニル基、２，５−ジ−ｔｅｒｔ−ブチルフェニル基、４，６−ジ−ｔｅｒｔ−ブチル−２−メチルフェニル基、５−ｔｅｒｔ−ブチル−２−メチルフェニル基、４−ｔｅｒｔ−ブチル−２，６−ジメチルフェニル基、１−ナフチル基、２−ナフチル基、１，２，３，４−テトラヒドロ−５−ナフチル基、１，２，３，４−テトラヒドロ−６−ナフチル基、４−エチル−１−ナフチル基、６−ｎ−ブチル−２−ナフチル基、５−インダニル基、４−メトキシフェニル基、３−メトキシフェニル基、２−メトキシフェニル基、４−エトキシフェニル基、３−エトキシフェニル基、２−エトキシフェニル基、４−ｎ−プロピルオキシフェニル基、３−ｎ−プロピルオキシフェニル基、４−イソプロピルオキシフェニル基、２−イソプロピルオキシフェニル基、４−ｎ−ブチルオキシフェニル基、４−イソブチルオキシフェニル基、２−ｓｅｃ−ブチルオキシフェニル基、４−ｎ−ペンチルオキシフェニル基、４−イソペンチルオキシフェニル基、２−イソペンチルオキシフェニル基、４−ネオペンチルオキシフェニル基、２−ネオペンチルオキシフェニル基、４−ｎ−ヘキシルオキシフェニル基、４−（２’−エチルブチル）オキシフェニル基、４−ｎ−ヘプチルオキシフェニル基、４−ｎ−オクチルオキシフェニル基、４−ｎ−ノニルオキシフェニル基、４−ｎ−デシルオキシフェニル基、４−ｎ−ウンデシルオキシフェニル基、４−ｎ−ドデシルオキシフェニル基、４−ｎ−テトラデシルオキシフェニル基、４−シクロヘキシルオキシフェニル基、２−シクロヘキシルオキシフェニル基、２，３−ジメトキシフェニル基、２，４−ジメトキシフェニル基、２，５−ジメトキシフェニル基、３，４−ジメトキシフェニル基、３，５−ジメトキシフェニル基、３，５−ジエトキシフェニル基、２−メトキシ−４−メチルフェニル基、２−メトキシ−５−メチルフェニル基、２−メチル−４−メトキシフェニル基、３−メチル−４−メトキシフェニル基、３−メチル−５−メトキシフェニル基、２−メトキシ−１−ナフチル基、４−メトキシ−１−ナフチル基、４−ｎ−ブチルオキシ−１−ナフチル基、５−エトキシ−１−ナフチル基、６−メトキシ−２−ナフチル基、６−エトキシ−２−ナフチル基、６−ｎ−ブチルオキシ−２−ナフチル基、６−ｎ−ヘキシルオキシ−２−ナフチル基、７−メトキシ−２−ナフチル基、７−ｎ−ブチルオキシ−２−ナフチル基、
４−フェニルフェニル基、３−フェニルフェニル基、２−フェニルフェニル基、４−（４’−メチルフェニル）フェニル基、４−（３’−メチルフェニル）フェニル基、４−（４’−エチルフェニル）フェニル基、４−（４’−イソプロピルフェニル）フェニル基、４−（４’−ｔｅｒｔ−ブチルフェニル）フェニル基、４−（４’−ｎ−ヘキシルフェニル）フェニル基、４−（４’−ｎ−オクチルフェニル）フェニル基、４−（４’−メトキシフェニル）フェニル基、４−（４’−ｎ−ブチルオキシフェニル）フェニル基、２−（２’−メトキシフェニル）フェニル基、４−（４’−クロロフェニル）フェニル基、３−メチル−４−フェニルフェニル基、３−メトキシ−４−フェニルフェニル基、９−フェニル−２−フルオレニル基、９，９−ジフェニル−２−フルオレニル基、９−メチル−９−フェニル−２−フルオレニル基、９−エチル−９−フェニル−２−フルオレニル基、４−フルオロフェニル基、３−フルオロフェニル基、２−フルオロフェニル基、４−クロロフェニル基、３−クロロフェニル基、２−クロロフェニル基、４−ブロモフェニル基、２−ブロモフェニル基、４−トリフルオロメチルフェニル基、２，３−ジフルオロフェニル基、２，４−ジフルオロフェニル基、２，５−ジフルオロフェニル基、２，６−ジフルオロフェニル基、３，４−ジフルオロフェニル基、３，５−ジフルオロフェニル基、２，３−ジクロロフェニル基、２，４−ジクロロフェニル基、２，５−ジクロロフェニル基、３，４−ジクロロフェニル基、３，５−ジクロロフェニル基、２，５−ジブロモフェニル基、２，４，６−トリクロロフェニル基、２−フルオロ−４−メチルフェニル基、２−フルオロ−５−メチルフェニル基、３−フルオロ−２−メチルフェニル基、３−フルオロ−４−メチルフェニル基、２−メチル−４−フルオロフェニル基、２−メチル−５−フルオロフェニル基、３−メチル−４−フルオロフェニル基、２−クロロ−４−メチルフェニル基、２−クロロ−５−メチルフェニル基、２−クロロ−６−メチルフェニル基、３−クロロ−４−メチルフェニル基、２−メチル−３−クロロフェニル基、２−メチル−４−クロロフェニル基、３−メチル−４−クロロフェニル基、２−クロロ−４，６−ジメチルフェニル基、２，４−ジクロロ−１−ナフチル基、１，６−ジクロロ−２−ナフチル基、２−メトキシ−４−フルオロフェニル基、３−メトキシ−４−フルオロフェニル基、２−フルオロ−４−メトキシフェニル基、２−フルオロ−４−エトキシフェニル基、２−フルオロ−６−メトキシフェニル基、３−フルオロ−４−メトキシフェニル基、３−フルオロ−４−エトキシフェニル基、２−クロロ−４−メトキシフェニル基、３−クロロ−４−メトキシフェニル基、２−メトキシ−５−クロロフェニル基、３−メトキシ−４−クロロフェニル基、３−メトキシ−６−クロロフェニル基、５−クロロ−２，４−ジメトキシフェニル基などの置換または未置換の炭素環式芳香族基；
４−キノリル基、３−キノリル基、４−メチル−２−キノリル基、４−ピリジル基、３−ピリジル基、２−ピリジル基、４−メチル−２−ピリジル基、５−メチル−２−ピリジル基、６−メチル−２−ピリジル基、６−フルオロ−３−ピリジル基、６−メトキシ−３−ピリジル基、６−メトキシ−２−ピリジル基、３−フリル基、２−フリル基、３−チエニル基、２−チエニル基，４−メチル−３−チエニル基、５−メチル−２−チエニル基、３−メチル−２−チエニル基、２−オキサゾリル基、２−チアゾリル基、２−ベンゾオキサゾリル基、２−ベンゾチアゾリル基、２−ベンゾイミダゾリル基などの置換または未置換の複素環式芳香族基；
【００１８】
ベンジル基、フェネチル基、α−メチルベンジル基、α，α−ジメチルベンジル基、１−ナフチルメチル基、２−ナフチルメチル基、フルフリル基、２−メチルベンジル基、３−メチルベンジル基、４−メチルベンジル基、４−エチルベンジル基、４−イソプロピルベンジル基、４−ｔｅｒｔ−ブチルベンジル基、４−ｎ−ヘキシルベンジル基、４−ｎ−ノニルベンジル基、３，４−ジメチルベンジル基、３−メトキシベンジル基、４−メトキシベンジル基、４−エトキシベンジル基、４−ｎ−ブチルオキシベンジル基、４−ｎ−ヘキシルオキシベンジル基、４−ｎ−ノニルオキシベンジル基、３−フルオロベンジル基、４−フルオロベンジル基、２−クロロベンジル基、４−クロロベンジル基などの置換または未置換のアラルキル基などを挙げることができる。
【００１９】
一般式（１）で表される化合物において、Ａ１およびＡ２はそれぞれ独立に、アントラセンジイル基以外の置換または未置換の二価の縮合多環式芳香族環基を表し、Ｆ１、Ｆ２およびＦ３はそれぞれ独立に、置換または未置換のフルオレンジイル基を表す。
Ａ１、Ａ２、Ｆ１、Ｆ２およびＦ３が置換基を有する場合の置換基としては、例えば、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基が挙げられる。
Ａ１、Ａ２、Ｆ１、Ｆ２およびＦ３が置換基を有する場合の置換基は、好ましくは、水素原子、ハロゲン原子、炭素数１〜２０の直鎖、分岐または環状のアルキル基、炭素数１〜２０の直鎖、分岐または環状のアルコキシ基、未置換のアミノ基、炭素数１〜２０のモノ置換アミノ基、炭素数２〜４０のジ置換アミノ基、炭素数４〜２４の含窒素複素環基、炭素数６〜２５の置換または未置換の炭素環式芳香族基、炭素数３〜２５の置換または未置換の複素環式芳香族基、あるいは炭素数５〜２０の置換または未置換のアラルキル基であり、より好ましくは、水素原子、ハロゲン原子、炭素数１〜１０の直鎖、分岐または環状のアルキル基、炭素数１〜１０の直鎖、分岐または環状のアルコキシ基、未置換のアミノ基、炭素数１〜１６のモノ置換アミノ基、炭素数２〜２８のジ置換アミノ基、炭素数４〜２０の含窒素複素環基、炭素数６〜１２の置換または未置換の炭素環式芳香族基、炭素数４〜１２の置換または未置換の複素環式芳香族基、あるいは炭素数７〜１２の置換または未置換のアラルキル基であり、さらに好ましくは、水素原子、ハロゲン原子、炭素数１〜８の直鎖、分岐または環状のアルキル基、炭素数１〜８の直鎖、分岐または環状のアルコキシ基、未置換のアミノ基、炭素数１〜１０のモノ置換アミノ基、炭素数２〜２０のジ置換アミノ基、炭素数４〜１６の含窒素複素環基、炭素数６〜１０の置換または未置換の炭素環式芳香族基、炭素数４〜１０の置換または未置換の複素環式芳香族基、あるいは炭素数７〜１０の置換または未置換のアラルキル基である。
【００２０】
Ａ１、Ａ２、Ｆ１、Ｆ２およびＦ３が置換基を有する場合の置換基の具体例としては、Ｘ１およびＸ２の具体例として挙げたハロゲン原子、直鎖、分岐または環状のアルキル基、直鎖、分岐または環状のアルコキシ基、アミノ基、モノ置換アミノ基、ジ置換アミノ基、含窒素複素環基、置換または未置換の炭素環式芳香族基、置換または未置換の複素環式芳香族基、あるいは置換または未置換のアラルキル基を挙げることができる。
Ａ１およびＡ２は、置換または未置換の二価の縮合多環式芳香族環基を表す。但し、Ａ１およびＡ２はアントラセン環ではない。
縮合多環式芳香族環とは、少なくとも二つの芳香族環が縮合した構造を有する炭素環式芳香族環であり、好ましくは、２〜６個の芳香族環が縮合した炭素環式芳香族環であり、より好ましくは、２〜４個の芳香族環が縮合した炭素環式芳香族環である。
【００２１】
Ａ１およびＡ２の具体例としては、例えば、置換または未置換のナフタレンジイル基、置換または未置換のアセナフチレンジイル基、置換または未置換のフェナントレンジイル基、置換または未置換のフルオランテンジイル基、置換または未置換のアセフェナントリレンジイル基、置換または未置換のトリフェニレンジイル基、置換または未置換のピレンジイル基、置換または未置換のクリセンジイル基、置換または未置換のナフタセンジイル基、置換または未置換のペリレンジイル基、置換または未置換のベンゾ［ａ］アントラセンジイル基、置換または未置換のペンタフェンジイル基、置換または未置換のペンタセンジイル基、であり、好ましくは、置換または未置換のナフタレンジイル基、置換または未置換のフェナントレンジイル基、置換または未置換のフルオランテンジイル基、置換または未置換のピレンジイル基、置換または未置換のクリセンジイル基、置換または未置換のペリレンジイル基であり、より好ましくは、置換または未置換のナフタレン−１，３−ジイル基、置換または未置換のナフタレン−１，４−ジイル基、置換または未置換のナフタレン−１，５−ジイル基、置換または未置換のナフタレン−１，６−ジイル基、置換または未置換のナフタレン−１，７−ジイル基、置換または未置換のフェナントレン−２，１０−ジイル基、置換または未置換のフェナントレン−９，１０−ジイル基、置換または未置換のフルオランテン−３，８−ジイル基、置換または未置換のピレン−１，５−ジイル基、置換または未置換のピレン−１，６−ジイル基、置換または未置換のピレン−１，８−ジイル基、置換または未置換のクリセン−６，１２−ジイル基、置換または未置換のペリレン−１，７−ジイル基である。
【００２２】
Ｆ１、Ｆ２およびＦ３は、例えば、置換または未置換のフルオレン−１，３−ジイル基、置換または未置換のフルオレン−１，６−ジイル基、置換または未置換のフルオレン−１，７−ジイル基、置換または未置換のフルオレン−１，８−ジイル基、置換または未置換のフルオレン−２，６−ジイル基、置換または未置換のフルオレン−２，７−ジイル基、置換または未置換のフルオレン−３，６−ジイル基であり、好ましくは、置換または未置換のフルオレン−１，６−ジイル基、置換または未置換のフルオレン−１，７−ジイル基、置換または未置換のフルオレン−１，８−ジイル基、置換または未置換のフルオレン−２，６−ジイル基、置換または未置換のフルオレン−２，７−ジイル基、置換または未置換のフルオレン−３，６−ジイル基であり、より好ましくは、置換　または未置換のフルオレン−１，８−ジイル基、置換または未置換のフルオレン−２，７−ジイル基、置換または未置換のフルオレン−３，６−ジイル基であり、さらに好ましくは、置換または未置換のフルオレン−２，７−ジイル基である。
【００２３】
一般式（１）で表される化合物において、ｊ、ｍおよびｎは０または１を表し、ｋおよびｌは１または２を表す。好ましくは、▲１▼ｋが１である、▲２▼ｊおよびｎが０であり、ｌが１であり、ｋ＋ｍが２である、▲３▼ｊ＋ｌ＋ｎが２であり、ｋが１であり、ｍが０である、および▲４▼ｊ、ｍおよびｎが０であり、ｋおよびｌが１である場合を挙げることができる。
一般式（１）で表される化合物は、ｊ、ｋ、ｌ、ｍおよびｎの値により以下の構造に大別することができる。
Ｘ１−Ａ１−Ｆ２−Ｘ２　　　　　　　　　　　　　　　　　　　　　　　　　　　　　（１ａ）
Ｘ１−Ｆ１−Ａ１−Ｆ２−Ｘ２　　　　　　　　　　　　　　　　　　　　　　　　（１ｂ）
Ｘ１−Ａ１−Ｆ２−Ａ２−Ｘ２　　　　　　　　　　　　　　　　　　　　　　　　（１ｃ）
Ｘ１−Ａ１−Ｆ２−Ｆ２−Ｘ２　　　　　　　　　　　　　　　　　　　　　　　　（１ｄ）
Ｘ１−Ａ１−Ａ１−Ｆ２−Ｘ２　　　　　　　　　　　　　　　　　　　　　　　　（１ｅ）
Ｘ１−Ｆ１−Ａ１−Ｆ２−Ａ２−Ｘ２　　　　　　　　　　　　　　　　　　　（１ｆ）
Ｘ１−Ｆ１−Ａ１−Ｆ２−Ｆ２−Ｘ２　　　　　　　　　　　　　　　　　　　（１ｇ）
Ｘ１−Ｆ１−Ａ１−Ａ１−Ｆ２−Ｘ２　　　　　　　　　　　　　　　　　　　（１ｈ）
Ｘ１−Ａ１−Ｆ２−Ｆ２−Ａ２−Ｘ２　　　　　　　　　　　　　　　　　　　（１ｉ）
Ｘ１−Ａ１−Ａ１−Ｆ２−Ａ２−Ｘ２　　　　　　　　　　　　　　　　　　　（１ｊ）
Ｘ１−Ａ１−Ａ１−Ｆ２−Ｆ２−Ｘ２　　　　　　　　　　　　　　　　　　　（１ｋ）
Ｘ１−Ａ１−Ｆ２−Ｆ２−Ｆ３−Ｘ２　　　　　　　　　　　　　　　　　　　（１ｌ）
Ｘ１−Ｆ１−Ａ１−Ｆ２−Ａ２−Ｆ３−Ｘ２　　　　　　　　　　　　　　（１ｍ）
Ｘ１−Ｆ１−Ａ１−Ｆ２−Ｆ２−Ａ２−Ｘ２　　　　　　　　　　　　　　（１ｎ）
Ｘ１−Ｆ１−Ａ１−Ａ１−Ｆ２−Ａ２−Ｘ２　　　　　　　　　　　　　　（１ｏ）
Ｘ１−Ｆ１−Ａ１−Ａ１−Ｆ２−Ｆ２−Ｘ２　　　　　　　　　　　　　　（１ｐ）
Ｘ１−Ａ１−Ａ１−Ｆ２−Ｆ２−Ａ２−Ｘ２　　　　　　　　　　　　　　（１ｑ）
Ｘ１−Ｆ１−Ａ１−Ｆ２−Ｆ２−Ｆ３−Ｘ２　　　　　　　　　　　　　　（１ｒ）
Ｘ１−Ａ１−Ａ１−Ｆ２−Ａ１−Ｆ３−Ｘ２　　　　　　　　　　　　　　（１ｓ）
Ｘ１−Ａ１−Ａ１−Ｆ２−Ｆ２−Ｆ３−Ｘ２　　　　　　　　　　　　　　（１ｔ）
Ｘ１−Ｆ１−Ａ１−Ａ１−Ｆ２−Ｆ２−Ａ２−Ｘ２　　　　　　　　　（１ｕ）
Ｘ１−Ｆ１−Ａ１−Ｆ２−Ｆ２−Ａ２−Ｆ３−Ｘ２　　　　　　　　　（１ｖ）
Ｘ１−Ｆ１−Ａ１−Ａ１−Ｆ２−Ａ２−Ｆ３−Ｘ２　　　　　　　　　（１ｗ）
Ｘ１−Ｆ１−Ａ１−Ａ１−Ｆ２−Ｆ２−Ｆ３−Ｘ２　　　　　　　　　（１ｘ）
Ｘ１−Ａ１−Ａ１−Ｆ２−Ｆ２−Ａ２−Ｆ３−Ｘ２　　　　　　　　　（１ｙ）
Ｘ１−Ｆ１−Ａ１−Ａ１−Ｆ２−Ｆ２−Ａ２−Ｆ３−Ｘ２　　　　（１ｚ）
〔式中、Ａ１、Ａ２、Ｆ１、Ｆ２、Ｆ３、Ｘ１およびＸ２は一般式（１）の場合と同じ意味を表す。〕
これらの構造のうち、好ましくは、（１ａ）、（１ｂ）、（１ｃ）、（１ｄ）、（１ｆ）、（１ｇ）、（１ｉ）、（１ｌ）、（１ｍ）、（１ｎ）、（１ｒ）、（１ｖ）および（１ｙ）で表される構造であり、より好ましくは、（１ａ）、（１ｂ）、（１ｃ）、（１ｆ）、（１ｇ）、（１ｉ）、（１ｍ）、および（１ｖ）で表される構造であり、さらに好ましくは、（１ａ）、（１ｂ）、（１ｃ）および（１ｍ）で表される構造である。
【００２４】
さらに、一般式（１）で表される化合物の好ましい形態としては、下記一般式（２）、下記一般式（３）および下記一般式（４）で表される化合物を挙げることができる。
【化７】
2004043349.tif 000005
（式中、Ａ２１およびＡ２２はそれぞれ独立に、置換または未置換の一価の縮合多環式芳香族環基を表し、Ｒ２１およびＲ２２はそれぞれ独立に、水素原子、置換または無置換のアルキル基、置換または無置換のアリール基あるいは置換または無置換のアラルキル基を表し、Ｘ２１〜Ｘ２６はそれぞれ独立に、水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表す。但し、Ａ２１およびＡ２２はアントリル基ではなく、Ｒ２１、Ｒ２２およびＸ２１〜Ｘ２６は縮合多環式芳香族環基およびフルオレニル基ではない。）
【００２５】
【化８】
2004043349.tif 000006
（式中、Ａ３１は置換または無置換の二価の縮合多環式芳香族環基を表し、Ｒ３１〜Ｒ３４はそれぞれ独立に、水素原子、置換または無置換のアルキル基、置換または無置換のアリール基あるいは置換または無置換のアラルキル基を表し、Ｘ３０１〜Ｘ３１４はそれぞれ独立に、水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表す。但し、Ａ３１はアントラセンジイル基ではなく、Ｒ３１〜Ｒ３４およびＸ３０１〜Ｘ３１４は縮合多環式芳香族環基およびフルオレニル基ではない。）
【００２６】
【化９】
2004043349.tif 000007
（式中、Ａ４１は置換または無置換の一価の縮合多環式芳香族環基を表し、Ｒ４１およびＲ４２はそれぞれ独立に、水素原子、置換または無置換のアルキル基、置換または無置換のアリール基あるいは置換または無置換のアラルキル基を表し、Ｘ４１〜Ｘ４７はそれぞれ独立に、水素原子、ハロゲン原子、直鎖、分岐または環状のアルキル基、直鎖、分岐または環状のアルコキシ基、置換または未置換のアミノ基、置換または未置換のアリール基、あるいは置換または未置換のアラルキル基を表す。但し、Ａ４１はアントリル基ではなく、Ｒ４１、Ｒ４２およびＸ４１〜Ｘ４７は縮合多環式芳香族環基およびフルオレニル基ではない。）
【００２７】
一般式（２）、一般式（３）および一般式（４）で表される化合物において、Ｒ２１、Ｒ２２、Ｒ３１〜Ｒ３４、Ｒ４１およびＲ４２はそれぞれ独立に、水素原子、直鎖、分岐または環状のアルキル基、置換または未置換のアリール基、あるいは置換または未置換のアラルキル基を表す。但し、Ｒ２１、Ｒ２２、Ｒ３１〜Ｒ３４、Ｒ４１およびＲ４２は縮合多環式芳香族環基およびフルオレニル基ではない。
Ｒ２１、Ｒ２２、Ｒ３１〜Ｒ３４、Ｒ４１およびＲ４２は、好ましくは、水素原子、炭素数１〜２０の直鎖、分岐または環状のアルキル基、炭素数６〜２５の置換または未置換の炭素環式芳香族基、炭素数３〜２５の置換または未置換の複素環式芳香族基、あるいは炭素数５〜２０の置換または未置換のアラルキル基であり、より好ましくは、水素原子、炭素数１〜１０の直鎖、分岐または環状のアルキル基、炭素数６〜１２の置換または未置換の炭素環式芳香族基、炭素数４〜１２の置換または未置換の複素環式芳香族基、あるいは炭素数７〜１２の置換または未置換のアラルキル基であり、さらに好ましくは、水素原子、炭素数１〜８の直鎖、分岐または環状のアルキル基、炭素数６〜１０の置換または未置換の炭素環式芳香族基、炭素数４〜１０の置換または未置換の複素環式芳香族基、あるいは炭素数７〜１０の置換または未置換のアラルキル基である。
Ｒ２１、Ｒ２２、Ｒ３１〜Ｒ３４、Ｒ４１およびＲ４２の具体例としては、水素原子、またはＸ１およびＸ２の具体例として挙げた直鎖、分岐または環状のアルキル基、置換または未置換の炭素環式芳香族基、置換または未置換の複素環式芳香族基、あるいは置換または未置換のアラルキル基を挙げることができる。
【００２８】
一般式（２）、一般式（３）および一般式（４）で表される化合物において、Ｘ２１〜Ｘ２６、Ｘ３０１〜Ｘ３１４およびＸ４１〜Ｘ４７はそれぞれ独立に、水素原子、ハロゲン原子、直鎖、分岐または環状のアルキル基、直鎖、分岐または環状のアルコキシ基，置換または未置換のアミノ基、置換または未置換のアリール基、あるいは置換または未置換のアラルキル基を表す。但し、Ｘ２１〜Ｘ２６、Ｘ３０１〜Ｘ３１４およびＸ４１〜Ｘ４７は縮合多環式芳香族環基およびフルオレニル基ではない。
Ｘ２１〜Ｘ２６、Ｘ３０１〜Ｘ３１４およびＸ４１〜Ｘ４７は、好ましくは、水素原子、ハロゲン原子、炭素数１〜２０の直鎖、分岐または環状のアルキル基、炭素数１〜２０の直鎖、分岐または環状のアルコキシ基、未置換のアミノ基、炭素数１〜２０のモノ置換アミノ基、炭素数２〜４０のジ置換アミノ基、炭素数４〜２４の含窒素複素環基、炭素数６〜２５の置換または未置換の炭素環式芳香族基、炭素数３〜２５の置換または未置換の複素環式芳香族基、あるいは炭素数５〜２０の置換または未置換のアラルキル基であり、より好ましくは、水素原子、ハロゲン原子、炭素数１〜１０の直鎖、分岐または環状のアルキル基、炭素数１〜１０の直鎖、分岐または環状のアルコキシ基、未置換のアミノ基、炭素数１〜１６のモノ置換アミノ基、炭素数２〜２８のジ置換アミノ基、炭素数４〜２０の含窒素複素環基、炭素数６〜１２の置換または未置換の炭素環式芳香族基、炭素数４〜１２の置換または未置換の複素環式芳香族基、あるいは炭素数７〜１２の置換または未置換のアラルキル基であり、さらに好ましくは、水素原子、ハロゲン原子、炭素数１〜８の直鎖、分岐または環状のアルキル基、炭素数１〜８の直鎖、分岐または環状のアルコキシ基、未置換のアミノ基、炭素数１〜１０のモノ置換アミノ基、炭素数２〜２０のジ置換アミノ基、炭素数４〜１６の含窒素複素環基、炭素数６〜１０の置換または未置換の炭素環式芳香族基、炭素数４〜１０の置換または未置換の複素環式芳香族基、あるいは炭素数７〜１０の置換または未置換のアラルキル基である。
Ｘ２１〜Ｘ２６、Ｘ３０１〜Ｘ３１４およびＸ４１〜Ｘ４７の具体例としては、水素原子、またはＸ１およびＸ２の具体例として挙げたハロゲン原子、直鎖、分岐または環状のアルキル基、直鎖、分岐または環状のアルコキシ基、アミノ基、モノ置換アミノ基、ジ置換アミノ基、含窒素複素環基、置換または未置換の炭素環式芳香族基、置換または未置換の複素環式芳香族基、置換または未置換のアラルキル基を挙げることができる。
【００２９】
一般式（２）および一般式（４）で表される化合物において、Ａ２１、Ａ２２およびＡ４１はそれぞれ独立に、置換または未置換の一価の縮合多環式芳香族環基を表す。但し、Ａ２１、Ａ２２およびＡ４１はアントリル基ではない。
Ａ２１、Ａ２２およびＡ４１の具体例としては、例えば、置換または未置換のナフチル基、置換または未置換のアセナフチレニル基、置換または未置換のフェナントリル基、置換または未置換のフルオランテニル基、置換または未置換のアセフェナントリレニル基、置換または未置換のトリフェニレニル基、置換または未置換のピレニル基、置換または未置換のクリセニル基、置換または未置換のナフタセニル基、置換または未置換のペリレニル基、置換または未置換のベンゾ［ａ］アントラセニル基、置換または未置換のペンタフェニル基、置換または未置換のペンタセニル基であり、好ましくは、置換または未置換のナフチル基、置換または未置換のフェナントリル基、置換または未置換のフルオランテニル基、置換または未置換のピレニル基、置換または未置換のクリセニル基、置換または未置換のペリレニル基であり、より好ましくは、置換または未置換の１−ナフチル基、置換または未置換の２−ナフチル基、置換または未置換の２−フェナントリル基、置換または未置換の９−フェナントリル基、置換または未置換の３−フルオランテニル基、置換または未置換の８−フルオランテニル基、置換または未置換の１−ピレニル基、置換または未置換の５−ピレニル基、置換または未置換の９−ピレニル基、置換または未置換の６−クリセニル基、置換または未置換の１−ペリレニル基である。
【００３０】
一般式（３）で表される化合物において、Ａ３１は置換または未置換の二価の縮合多環式芳香族環基を表す。但し、Ａ３１はアントラセンジイル基ではない。Ａ３１の具体例としては、置換または未置換のナフタレンジイル基、置換または未置換のアセナフチレンジイル基、置換または未置換のフェナントレンジイル基、置換または未置換のフルオランテンジイル基、置換または未置換のアセフェナントリレンジイル基、置換または未置換のトリフェニレンジイル基、置換または未置換のピレンジイル基、置換または未置換のクリセンジイル基、置換または未置換のナフタセンジイル基、置換または未置換のペリレンジイル基、置換または未置換のベンゾ［ａ］アントラセンジイル基、置換または未置換のペンタフェンジイル基、置換または未置換のペンタセンジイル基であり、好ましくは、置換または未置換のナフタレンジイル基、置換または未置換のフェナントレンジイル基、置換または未置換のフルオランテンジイル基、置換または未置換のピレンジイル基、置換または未置換のクリセンジイル基、置換または未置換のペリレンジイル基であり、より好ましくは、置換または未置換のナフタレン−１，３−ジイル基、置換または未置換のナフタレン−１，４−ジイル基、置換または未置換のナフタレン−１，５−ジイル基、置換または未置換のナフタレン−１，６−ジイル基、置換または未置換のナフタレン−１，７−ジイル基、置換または未置換のフェナントレン−２，１０−ジイル基、置換または未置換のフェナントレン−９，１０−ジイル基、置換または未置換のフルオランテン−３，８−ジイル基、置換または未置換のピレン−１，５−ジイル基、置換または未置換のピレン−１，６−ジイル基、置換または未置換のピレン−１，８−ジイル基、置換または未置換のクリセン−６，１２−ジイル基、置換または未置換のペリレン−１，７−ジイル基である。
【００３１】
本発明に係る化合物Ａの具体例としては、例えば、以下の化合物を挙げることができるが、本発明はこれらに限定されるものではない。
【００３２】
【化１０】
2004043349.tif 000008
【００３３】
【化１１】
2004043349.tif 000009
【００３４】
【化１２】
2004043349.tif 000010
【００３５】
【化１３】
2004043349.tif 000011
【００３６】
【化１４】
2004043349.tif 000012
【００３７】
【化１５】
2004043349.tif 000013
【００３８】
【化１６】
2004043349.tif 000014
【００３９】
【化１７】
2004043349.tif 000015
【００４０】
【化１８】
2004043349.tif 000016
【００４１】
【化１９】
2004043349.tif 000017
【００４２】
【化２０】
2004043349.tif 000018
【００４３】
【化２１】
2004043349.tif 000019
【００４４】
【化２２】
2004043349.tif 000020
【００４５】
【化２３】
2004043349.tif 000021
【００４６】
【化２４】
2004043349.tif 000022
【００４７】
【化２５】
2004043349.tif 000023
【００４８】
【化２６】
2004043349.tif 000024
【００４９】
【化２７】
2004043349.tif 000025
【００５０】
【化２８】
2004043349.tif 000026
【００５１】
【化２９】
2004043349.tif 000027
【００５２】
【化３０】
2004043349.tif 000028
【００５３】
【化３１】
2004043349.tif 000029
【００５４】
【化３２】
2004043349.tif 000030
【００５５】
【化３３】
2004043349.tif 000031
【００５６】
【化３４】
2004043349.tif 000032
【００５７】
【化３５】
2004043349.tif 000033
【００５８】
【化３６】
2004043349.tif 000034
【００５９】
【化３７】
2004043349.tif 000035
【００６０】
【化３８】
2004043349.tif 000036
【００６１】
【化３９】
2004043349.tif 000037
【００６２】
【化４０】
2004043349.tif 000038
【００６３】
【化４１】
2004043349.tif 000039
【００６４】
【化４２】
2004043349.tif 000040
【００６５】
【化４３】
2004043349.tif 000041
【００６６】
本発明に係る化合物Ａにおいて、一般式（１）で表される化合物は、例えば、以下の方法により製造することができる。すなわち、例えば、下記一般式（５）で表されるほう酸化合物を、下記一般式（６）で表される化合物と、例えば、パラジウム化合物〔例えば、テトラキス（トリフェニルフォスフィン）パラジウム、ビス（トリフェニルフォスフィン）パラジウムジクロライド〕および塩基（例えば、炭酸ナトリウム、炭酸水素ナトリウム、トリエチルアミン）の存在下で反応させる〔例えば、Ｃｈｅｍ．Ｒｅｖ．，９５，２４５７（１９９５）に記載の方法を参考にすることができる〕ことにより製造することができる。
Ｘ１−（Ｆ１）ｊ−（Ａ１）ｋ−Ｂ（ＯＨ）２　　　　　　　　　　　　　　　（５）
Ｙ１−（Ｆ２）ｌ−（Ａ２）ｍ−（Ｆ３）ｎ−Ｘ２　　　　　　　　　　　　　　（６）
〔上式中、Ａ１、Ａ２、Ｆ１、Ｆ２、Ｆ３、Ｘ１、Ｘ２、ｊ、ｋ、ｌ、ｍおよびｎは、一般式（１）の場合と同じ意味を表し、Ｙ１はハロゲン原子を表す〕
一般式（６）において、Ｙ１はハロゲン原子を表し、好ましくは、塩素原子、臭素原子、ヨウ素原子を表す。
【００６７】
また、一般式（１）で表される化合物は、例えば、下記一般式（７）で表される化合物を、下記一般式（８）で表されるほう酸化合物と、例えば、パラジウム化合物〔例えば、テトラキス（トリフェニルフォスフィン）パラジウム、ビス（トリフェニルフォスフィン）パラジウムジクロライド〕および塩基（例えば、炭酸ナトリウム、炭酸水素ナトリウム、トリエチルアミン）の存在下で反応させる〔例えば、Ｃｈｅｍ．Ｒｅｖ．，９５，２４５７（１９９５）に記載の方法を参考にすることができる〕ことにより製造することができる。
Ｘ１−（Ｆ１）ｊ−（Ａ１）ｋ−Ｙ２　　　　　　　　　　　　　　　　　　　　　　　　　（７）
（ＨＯ）２Ｂ−（Ｆ２）ｌ−（Ａ２）ｍ−（Ｆ３）ｎ−Ｘ２　　　　　　　（８）
〔上式中、Ａ１、Ａ２、Ｆ１、Ｆ２、Ｆ３、Ｘ１、Ｘ２、ｊ、ｋ、ｌ、ｍおよびｎは、一般式（１）の場合と同じ意味を表し、Ｙ２はハロゲン原子を表す〕
一般式（７）において、Ｙ２はハロゲン原子を表し、好ましくは、塩素原子、臭素原子、ヨウ素原子を表す。
尚、一般式（５）および一般式（８）で表される化合物は、例えば、一般式（７）および一般式（６）で表される化合物に、例えば、ｎ−ブチルリチウム、金属マグネシウムを作用させて調整できるリチオ化合物またはグリニヤール試薬と、例えば、トリメトキシホウ素、トリイソプロピルオキシホウ素等を反応させることにより製造することができる。
【００６８】
本発明に係る化合物Ａは、場合により使用した溶媒（例えば、トルエンなどの芳香族炭化水素系溶媒）との溶媒和を形成した形で製造されることがある。本発明に係る化合物Ａはこのような溶媒和物を包含するものであり、勿論、溶媒を含有しない無溶媒和物をも包含するものである。
本発明の有機電界発光素子には、本発明に係る化合物Ａの無溶媒和物は勿論、このような溶媒和物をも使用することができる。
尚、本発明に係る化合物Ａを有機電界発光素子に使用する場合、再結晶法、カラムクロマトグラフィー法、昇華精製法などの精製方法、あるいはこれらの方法を併用して、純度を高めた化合物を使用することは好ましいことである。
【００６９】
有機電界発光素子は、通常、一対の電極間に、少なくとも一種の発光成分を含有する発光層を、少なくとも一層挟持してなるものである。発光層に使用する化合物の正孔注入および正孔輸送、電子注入および電子輸送の各機能レベルを考慮し、所望に応じて、正孔注入輸送成分を含有する正孔注入輸送層および／または電子注入輸送成分を含有する電子注入輸送層を設けることもできる。
例えば、発光層に使用する化合物の正孔注入機能、正孔輸送機能および／または電子注入機能、電子輸送機能が良好な場合には、発光層が正孔注入輸送層および／または電子注入輸送層を兼ねた型の素子の構成とすることができる。勿論、場合によっては、正孔注入輸送層および電子注入輸送層の両方の層を設けない型の素子（一層型の素子）の構成とすることもできる。
また、正孔注入輸送層、電子注入輸送層および発光層のそれぞれの層は、一層構造であっても、また、多層構造であってもよく、正孔注入輸送層および電子注入輸送層は、それぞれの層において、注入機能を有する層と輸送機能を有する層を別々に設けて構成することもできる。
【００７０】
本発明の有機電界発光素子において、本発明に係る化合物Ａは、正孔注入輸送成分、発光成分または電子注入輸送成分に用いることが好ましく、正孔注入輸送成分または発光成分に用いることがより好ましく、発光成分に用いることがさらに好ましい。
本発明の有機電界発光素子においては、本発明に係る化合物Ａは、単独で使用してもよく、あるいは複数併用してもよい。
本発明の有機電界発光素子の構成としては、特に限定するものではなく、例えば、（Ａ）陽極／正孔注入輸送層／発光層／電子注入輸送層／陰極型素子（図１）、（Ｂ）陽極／正孔注入輸送層／発光層／陰極型素子（図２）、（Ｃ）陽極／発光層／電子注入輸送層／陰極型素子（図３）、（Ｄ）陽極／発光層／陰極型素子（図４）を挙げることができる。さらには、発光層を電子注入輸送層で挟み込んだ型の素子である（Ｅ）陽極／正孔注入輸送層／電子注入輸送層／発光層／電子注入輸送層／陰極型素子（図５）とすることもできる。（Ｄ）型の素子構成としては、発光成分を一層形態で一対の電極間に挟持させた型の素子を包含するものであるが、さらには、例えば、（Ｆ）正孔注入輸送成分、発光成分および電子注入輸送成分を混合させた一層形態で一対の電極間に挟持させた型の素子（図６）、（Ｇ）正孔注入輸送成分および発光成分を混合させた一層形態で一対の電極間に挟持させた型の素子（図７）、（Ｈ）発光成分および電子注入輸送成分を混合させた一層形態で一対の電極間に挟持させた型の素子（図８）がある。
【００７１】
本発明の有機電界発光素子においては、これらの素子構成に限るものではなく、それぞれの型の素子において、正孔注入輸送層、発光層、電子注入輸送層を複数層設けたりすることができる。また、それぞれの型の素子において、正孔注入輸送層と発光層との間に、正孔注入輸送成分と発光成分の混合層および／または発光層と電子注入輸送層との間に、発光成分と電子注入輸送成分の混合層を設けることもできる。
より好ましい有機電界発光素子の構成は、（Ａ）型素子、（Ｂ）型素子、（Ｃ）型素子、（Ｅ）型素子、（Ｆ）型素子、（Ｇ）型素子または（Ｈ）型素子であり、さらに好ましくは、（Ａ）型素子、（Ｂ）型素子、（Ｃ）型素子、（Ｆ）型素子、または（Ｈ）型素子である。
【００７２】
本発明の有機電界発光素子としては、例えば、（図１）に示す（Ａ）陽極／正孔注入輸送層／発光層／電子注入輸送層／陰極型素子について説明する。
（図１）において、１は基板、２は陽極、３は正孔注入輸送層、４は発光層、５は電子注入輸送層、６は陰極、７は電源を示す。
本発明の電界発光素子は、基板１に支持されていることが好ましく、基板としては、特に限定するものではないが、透明ないし半透明であることが好ましく、例えば、ガラス板、透明プラスチックシート（例えば、ポリエステル、ポリカーボネート、ポリスルフォン、ポリメチルメタクリレート、ポリプロピレン、ポリエチレンなどのシート）、半透明プラスチックシート、石英、透明セラミックスあるいはこれらを組み合わせた複合シートからなるものを挙げることができる。さらに、基板に、例えば、カラーフィルター膜、色変換膜、誘電体反射膜を組み合わせて、発光色をコントロールすることもできる。
【００７３】
陽極２としては、比較的仕事関数の大きい金属、合金または電気伝導性化合物を電極物質として使用することが好ましい。
陽極に使用する電極物質としては、例えば、金、白金、銀、銅、コバルト、ニッケル、パラジウム、バナジウム、タングステン、酸化錫、酸化亜鉛、ＩＴＯ（インジウム・ティン・オキサイド）、ポリチオフェン、ポリピロールを挙げることができる。これらの電極物質は、単独で使用してもよく、あるいは複数併用してもよい。
陽極は、これらの電極物質を用いて、例えば、蒸着法、スパッタリング法などの方法により、基板の上に形成することができる。
また、陽極は一層構造であってもよく、あるいは多層構造であってもよい。
陽極のシート電気抵抗は、好ましくは、数百Ω／□以下、より好ましくは、５〜５０Ω／□程度に設定する。
陽極の厚みは、使用する電極物質の材料にもよるが、一般に、５〜１０００ｎｍ程度、より好ましくは、１０〜５００ｎｍ程度に設定する。
【００７４】
正孔注入輸送層３は、陽極からの正孔（ホール）の注入を容易にする機能、および注入された正孔を輸送する機能を有する化合物を含有する層である。
正孔注入輸送層は、本発明に係る化合物Ａおよび／または他の正孔注入輸送機能を有する化合物（例えば、フタロシアニン誘導体、トリアリールメタン誘導体、トリアリールアミン誘導体、オキサゾール誘導体、ヒドラゾン誘導体、スチルベン誘導体、ピラゾリン誘導体、ポリシラン誘導体、ポリフェニレンビニレンおよびその誘導体、ポリチオフェンおよびその誘導体、ポリ−Ｎ−ビニルカルバゾール誘導体など）を少なくとも一種用いて形成することができる。
尚、正孔注入輸送機能を有する化合物は、単独で使用してもよく、あるいは複数併用してもよい。
【００７５】
本発明において用いる他の正孔注入輸送機能を有する化合物としては、トリアリールアミン誘導体、ポリチオフェンおよびその誘導体、ポリ−Ｎ−ビニルカルバゾール誘導体が好ましい。
トリアリールアミン誘導体の例としては、４，４’−ビス〔Ｎ−フェニル−Ｎ−（４”−メチルフェニル）アミノ〕ビフェニル、４，４’−ビス〔Ｎ−フェニル−Ｎ−（３”−メチルフェニル）アミノ〕ビフェニル、４，４’−ビス〔Ｎ−フェニル−Ｎ−（３”−メトキシフェニル）アミノ〕ビフェニル、４，４’−ビス〔Ｎ−フェニル−Ｎ−（１”−ナフチル）アミノ〕ビフェニル、３，３’−ジメチル−４，４’−ビス〔Ｎ−フェニル−Ｎ−（３”−メチルフェニル）アミノ〕ビフェニル、１，１−ビス〔４’−［Ｎ，Ｎ−ジ（４”−メチルフェニル）アミノ］フェニル〕シクロヘキサン、９，１０−ビス（Ｎ，Ｎ−ジフェニル−４’−アミノフェニル）アントラセン、９，１０−ビス〔Ｎ−（４’−メチルフェニル）−Ｎ−（４”−ｎ−ブチルフェニル）アミノ〕フェナントレン、３，８−ビス（Ｎ，Ｎ−ジフェニルアミノ）−６−フェニルフェナントリジン、４−メチル−Ｎ，Ｎ−ビス〔４”，４’’’−ビス［Ｎ’，Ｎ’’−ジ（４−メチルフェニル）アミノ］ビフェニル−４−イル〕アニリン、Ｎ，Ｎ’−ビス〔４−（ジフェニルアミノ）フェニル〕−Ｎ，Ｎ’−ジフェニル−１，３−ジアミノベンゼン、Ｎ，Ｎ’−ビス〔４−（ジフェニルアミノ）フェニル〕−Ｎ，Ｎ’−ジフェニル−１，４−ジアミノベンゼン、５，５”−ビス〔４−（ビス［４−メチルフェニル］アミノ）フェニル〕−２，２’：５’，２”−ターチオフェン、１，３，５−トリス（ジフェニルアミノ）ベンゼン、４，４’，４”−トリス（Ｎ−カルバゾリイル）トリフェニルアミン、４，４’，４”−トリス〔Ｎ−（３’’’−メチルフェニル）−Ｎ−フェニルアミノ〕トリフェニルアミン、４，４’，４”−トリス〔Ｎ，Ｎ−ビス（４’’’−ｔｅｒｔ−ブチルビフェニル−４””−イル）アミノ〕トリフェニルアミン、１，３，５−トリス〔Ｎ−（４’−ジフェニルアミノフェニル）−Ｎ−フェニルアミノ〕ベンゼンなどを挙げることができる。
本発明に係る化合物Ａと他の正孔注入輸送機能を有する化合物を併用する場合、正孔注入輸送層中に占める本発明に係る化合物Ａの割合は、好ましくは、０．１〜９９．９重量％程度に調製する。
【００７６】
発光層４は、正孔および電子の注入機能、それらの輸送機能、正孔と電子の再結合により励起子を生成させる機能を有する化合物を含有する層である。
発光層は、本発明に係る化合物Ａおよび／または他の発光機能を有する化合物、例えばアクリドン誘導体、キナクリドン誘導体、ジケトピロロピロール誘導体、多環芳香族化合物、トリアリールアミン誘導体、有機金属錯体、スチルベン誘導体、クマリン誘導体、ピラン誘導体、オキサゾン誘導体、ベンゾチアゾール誘導体、ベンゾオキサゾール誘導体、ベンゾイミダゾール誘導体、ピラジン誘導体、ケイ皮酸エステル誘導体、ポリ−Ｎ−ビニルカルバゾールおよびその誘導体、ポリチオフェンおよびその誘導体、ポリフェニレンおよびその誘導体、ポリフルオレンおよびその誘導体、ポリフェニレンビニレンおよびその誘導体、ポリビフェニレンビニレンおよびその誘導体、ポリターフェニレンビニレンおよびその誘導体、ポリナフチレンビニレンおよびその誘導体、ポリチエニレンビニレンおよびその誘導体を少なくとも一種用いて形成することができる。
多環芳香族化合物の例としては、ルブレン、アントラセン、テトラセン、ピレン、ペリレン、クリセン、デカシクレン、コロネン、テトラフェニルシクロペンタジエン、ペンタフェニルシクロヘキサジエン、９，１０−ジフェニルアントラセン、９，１０−ビス（２’−フェニルエチニル）アントラセン、１，４−ビス〔２’−（９”−アントリル）エチニル〕ベンゼン、４，４’−ビス〔２”−（９’’’−アントリル）エチニル〕ビフェニルなどを挙げることができる。
トリアリールアミン誘導体の例としては、正孔注入輸送機能を有する化合物として前述した化合物を挙げることができる。
【００７７】
有機金属錯体としては、トリス（８−キノリラート）アルミニウム、ビス（１０−ベンゾ［ｈ］キノリノラート）ベリリウム、２−（２’−ヒドロキシフェニル）ベンゾオキサゾールの亜鉛塩、２−（２’−ヒドロキシフェニル）ベンゾチアゾールの亜鉛塩、４−ヒドロキシアクリジンの亜鉛塩、３−ヒドロキシフラボンの亜鉛塩、５−ヒドロキシフラボンのベリリウム塩、５−ヒドロキシフラボンのアルミニウム塩などを挙げることができる。
【００７８】
スチルベン誘導体としては、１，１，４，４−テトラフェニル−１，３−ブタジエン、１，４−ビス（２’−フェニルエテニル）ベンゼン、１，４−ビス〔２’−（４”−メチルフェニル）エテニル〕ベンゼン、１，４−ビス〔２’−（３”−メチルフェニル）エテニル〕ベンゼン、１，４−ビス〔２’−（２”−メチルフェニル）エテニル〕ベンゼン、１，４−ビス〔２’−（４”−エチルフェニル）エテニル〕ベンゼン、１，４−ビス〔２’−（４”−イソプロピルフェニル）エテニル〕ベンゼン、１，４−ビス〔２’−（４”−ｔｅｒｔ−ブチルフェニル）エテニル〕ベンゼン、１，４−ビス（２’，２’−ジフェニルエテニル）ベンゼン、１，４−ビス〔２’，２’−ジ（４”−ｔｅｒｔ−ブチルフェニル）エテニル〕ベンゼン、１，４−ビス（１’，２’，２’−トリフェニルエテニル）ベンゼン、４，４’−ビス（２”−フェニルエテニル）ビフェニル、４，４’−ビス（２”，２”−ジフェニルエテニル）ビフェニル、４，４’−ビス〔２”，２”−ジ（４’’’−メチルフェニル）エテニル〕ビフェニル、４，４’−ビス〔２”，２”−ジ（４’’’−ｔｅｒｔ−ブチルフェニル）エテニル〕ビフェニル、４，４’−ビス（１”，２”，２”−トリフェニルエテニル）ビフェニル、１，４−ビス〔２’−（Ｎ，Ｎ−ジフェニル−４”−アミノフェニル）エテニル〕ベンゼン、１，４−ビス〔２”−（Ｎ−エチルカルバゾール−３−イル）エテニル〕ベンゼン、４，４’−ビス　〔２”−（Ｎ，Ｎ−ジフェニル−４’’’−アミノフェニル）エテニル〕ビフェニル、４，４’−ビス　〔２”−（Ｎ−エチルカルバゾール−３−イル）エテニル〕ビフェニルなどを挙げることができる。
【００７９】
クマリン誘導体としては、クマリン１、クマリン６、クマリン７、クマリン３０、クマリン１０６、クマリン１３８、クマリン１５１、クマリン１５２、クマリン１５３、クマリン３０７、クマリン３１１、クマリン３１４、クマリン３３４、クマリン３３８、クマリン３４３、クマリン５００などを挙げることができる。
ピラン誘導体の好ましい例は、ＤＣＭ１、ＤＣＭ２などであり、オキサゾン誘導体の好ましい例は、ナイルレッドなどである。
【００８０】
本発明の有機電界発光素子においては、発光層に本発明に係る化合物Ａを含有していることが好ましい。
本発明に係る化合物Ａと他の発光機能を有する化合物を併用する場合、発光層中に占める本発明に係る化合物Ａの割合は、好ましくは、０．００１〜９９．９９９重量％程度、より好ましくは、０．０１〜９９．９９重量％程度、さらに好ましくは、０．１〜９９．９重量％程度に調製する。
本発明に係る化合物Ａと他の発光機能を有する化合物を併用して発光層を形成する場合、例えば、Ｊ．Ａｐｐｌ．Ｐｈｙｓ．，６５，３６１０（１９８９）、特開平５−２１４３３２号公報に記載のように、発光層をホスト化合物とゲスト化合物（ドーパント）とより構成することもできる。
【００８１】
本発明に係る化合物Ａを、ホスト化合物として用いて発光層を形成することができ、さらには、ゲスト化合物として用いて発光層を形成することもできる。
本発明に係る化合物Ａを、ホスト化合物として用いて発光層を形成する場合、ゲスト化合物としては、例えば、前記の他の発光機能を有する化合物を挙げることができ、例えば、前記のスチルベン誘導体はより好ましい。
この場合、本発明に係る化合物Ａに対して、スチルベン誘導体を、好ましくは、０．００１〜４０重量％程度、より好ましくは、０．０１〜３０重量％程度、特に好ましくは、０．１〜２０重量％程度使用する。
【００８２】
本発明に係る化合物Ａを、ゲスト化合物として用いて発光層を形成する場合、ホスト化合物としては、例えば、前記の他の発光機能を有する化合物を挙げることができ、例えば、発光性有機金属錯体または前記のトリアリールアミン誘導体はより好ましい。
この場合、発光性有機金属錯体またはトリアリールアミン誘導体に対して、本発明に係る化合物Ａを、好ましくは、０．００１〜４０重量％程度、より好ましくは、０．０１〜３０重量％程度、特に好ましくは、０．１〜２０重量％程度使用する。
【００８３】
電子注入輸送層５は、陰極からの電子の注入を容易にする機能、そして注入された電子を輸送する機能を有する化合物を含有する層である。
電子注入輸送層は、本発明に係る化合物Ａおよび／または他の電子注入輸送機能を有する化合物、トリス（８−キノリノラート）アルミニウム、ビス（１０−ベンゾ［ｈ］キノリノラート）ベリリウム、５−ヒドロキシフラボンのベリリウム塩、５−ヒドロキシフラボンのアルミニウム塩などの有機金属錯体；１，３−ビス［５’−（ｐ−ｔｅｒｔ−ブチルフェニル）−１，３，４−オキサジアゾール−２’−イル］ベンゼンなどのオキサジアゾール誘導体；３−（４’−ｔｅｒｔ−ブチルフェニル）−４−フェニル−５−（４”−ビフェニル）−１，２，４−トリアゾールなどのトリアゾール誘導体；トリアジン誘導体、ペリレン誘導体、キノリン誘導体、キノキサリン誘導体、ジフェニルキノン誘導体、ニトロ置換フルオレノン誘導体、チオピランジオキサイド誘導体などを少なくとも一種用いて形成することができる。
尚、電子注入輸送機能を有する化合物は、単独で使用してもよく、あるいは複数併用してもよい。
本発明において用いる他の電子注入輸送機能を有する化合物としては、有機アルミニウム錯体が好ましく、置換または未置換の８−キノリノラート配位子を有する有機アルミニウム錯体がより好ましい。
置換または未置換の８−キノリノラート配位子を有する有機アルミニウム錯体としては、例えば、一般式（ａ）〜一般式（ｃ）で表される発光性有機アルミニウム錯体を挙げることができる。
【００８４】
（Ｑ）３−Ａｌ　　　　　　　　　　　　　　　　　　（ａ）
（式中、Ｑは置換または未置換の８−キノリノラート配位子を表す）
（Ｑ）２−Ａｌ−Ｏ−Ｌ　　　　　　　　　　　　　　（ｂ）
（式中、Ｑは置換８−キノリノラート配位子を表し、Ｏ−Ｌはフェノラート配位子であり、Ｌはフェニル部分を含む炭素数６〜２４の炭化水素基を表す）
（Ｑ）２−Ａｌ−Ｏ−Ａｌ−（Ｑ）２　　　　　　　　　（ｃ）
（式中、Ｑは置換８−キノリノラート配位子を表す）
置換または未置換の８−キノリノラート配位子を有する有機アルミニウム錯体の具体例としては、トリス（８−キノリノラート）アルミニウム、トリス（４−メチル−８−キノリノラート）アルミニウム、トリス（５−メチル−８−キノリノラート）アルミニウム、トリス（３，４−ジメチル−８−キノリノラート）アルミニウム、トリス（４，５−ジメチル−８−キノリノラート）アルミニウム、トリス（４，６−ジメチル−８−キノリノラート）アルミニウム、ビス（２−メチル−８−キノリノラート）（フェノラート）アルミニウム、ビス（２−メチル−８−キノリノラート）（２−メチルフェノラート）アルミニウム、ビス（２−メチル−８−キノリノラート）（３−メチルフェノラート）アルミニウム、ビス（２−メチル−８−キノリノラート）（４−メチルフェノラート）アルミニウム、ビス（２−メチル−８−キノリノラート）（２−フェニルフェノラート）アルミニウム、ビス（２−メチル−８−キノリノラート）（３−フェニルフェノラート）アルミニウム、ビス（２−メチル−８−キノリノラート）（４−フェニルフェノラート）アルミニウム、ビス（２−メチル−８−キノリノラート）（２，３−ジメチルフェノラート）アルミニウム、ビス（２−メチル−８−キノリノラート）（２，６−ジメチルフェノラート）アルミニウム、ビス（２−メチル−８−キノリノラート）（３，４−ジメチルフェノラート）アルミニウム、ビス（２−メチル−８−キノリノラート）（３，５−ジメチルフェノラート）アルミニウム、ビス（２−メチル−８−キノリノラート）（３，５−ジ−ｔｅｒｔ−ブチルフェノラート）アルミニウム、ビス（２−メチル−８−キノリノラート）（２，６−ジフェニルフェノラート）アルミニウム、ビス（２−メチル−８−キノリノラート）（２，４，６−トリフェニルフェノラート）アルミニウム、ビス（２−メチル−８−キノリノラート）（２，４，６−トリメチルフェノラート）アルミニウム、ビス（２−メチル−８−キノリノラート）（２，４，５，６−テトラメチルフェノラート）アルミニウム、ビス（２−メチル−８−キノリノラート）（１−ナフトラート）アルミニウム、ビス（２−メチル−８−キノリノラート）（２−ナフトラート）アルミニウム、ビス（２，４−ジメチル−８−キノリノラート）（２−フェニルフェノラート）アルミニウム、ビス（２，４−ジメチル−８−キノリノラート）（３−フェニルフェノラート）アルミニウム、ビス（２，４−ジメチル−８−キノリノラート）（４−フェニルフェノラート）アルミニウム、ビス（２，４−ジメチル−８−キノリノラート）（３，５−ジメチルフェニルフェノラート）アルミニウム、ビス（２，４−ジメチル−８−キノリノラート）（３，５−ジ−ｔｅｒｔ−ブチルフェニルフェノラート）アルミニウム、ビス（２−メチル−８−キノリノラート）アルミニウム−μ−オキソ−ビス（２−メチル−８−キノリノラート）アルミニウム、ビス（２，４−ジメチル−８−キノリノラート）アルミニウム−μ−オキソ−ビス（２，４−ジメチル−８−キノリノラート）アルミニウム、ビス（２−メチル−４−エチル−８−キノリノラート）アルミニウム−μ−オキソ−ビス（２−メチル−４−エチル−８−キノリノラート）アルミニウム、ビス（２−メチル−４−メトキシ−８−キノリノラート）アルミニウム−μ−オキソ−ビス（２−メチル−４−メトキシ−８−キノリノラート）アルミニウム、ビス（２−メチル−５−シアノ−８−キノリノラート）アルミニウム−μ−オキソ−ビス（２−メチル−５−シアノ−８−キノリノラート）アルミニウム、ビス（２−メチル−５−トリフルオロメチル−８−キノリノラート）アルミニウム−μ−オキソ−ビス（２−メチル−５−トリフルオロメチル−８−キノリノラート）アルミニウムなどを挙げることができる。
本発明に係る化合物Ａと他の電子注入輸送機能を有する化合物を併用する場合、電子注入輸送層中に占める本発明に係る化合物Ａの割合は、好ましくは、０．１〜４０重量％程度に調製する。
【００８５】
陰極６としては、比較的仕事関数の小さい金属、合金または電気伝導性化合物を電極物質として使用することが好ましい。
陰極に使用する電極物質としては、例えば、リチウム、リチウム−インジウム合金、ナトリウム、ナトリウム−カリウム合金、カルシウム、マグネシウム、マグネシウム−銀合金、マグネシウム−インジウム合金、インジウム、ルテニウム、チタニウム、マンガン、イットリウム、アルミニウム、アルミニウム−リチウム合金、アルミニウム−カルシウム合金、アルミニウム−マグネシウム合金、グラファイト薄膜を挙げることができる。これらの電極物質は、単独で使用してもよく、あるいは、複数併用してもよい。
陰極は、これらの電極物質を用いて、蒸着法、スパッタリング法、イオン化蒸着法、イオンプレーティング法、クラスターイオンビーム法などの方法により、電子注入輸送層の上に形成することができる。
【００８６】
また、陰極は一層構造であってもよく、あるいは多層構造であってもよい。
尚、陰極のシート電気抵抗は、数百Ω／□以下に設定することが好ましい。
陰極の厚みは、使用する電極物質の材料にもよるが、一般に、５〜１０００ｎｍ程度、より好ましくは、１０〜５００ｎｍ程度に設定する。
尚、有機電界発光素子の発光を効率よく取り出すために、陽極または陰極の少なくとも一方の電極が、透明ないし半透明であることが好ましく、一般に、発光光の透過率が７０％以上となるように陽極の材料、厚みを設定することがより好ましい。
【００８７】
また、本発明の有機電界発光素子においては、その少なくとも一層中に、一重項酸素クエンチャーが含有されていてもよい。
一重項酸素クエンチャーとしては、特に限定するものではなく、例えば、ルブレン、ニッケル錯体、ジフェニルイソベンゾフランが挙げられ、特に好ましくは、ルブレンである。
一重項酸素クエンチャーが含有されている層としては、特に限定するものではないが、好ましくは、発光層または正孔注入輸送層であり、より好ましくは、正孔注入輸送層である。尚、例えば、正孔注入輸送層に一重項クエンチャーを含有させる場合、正孔注入輸送層中に均一に含有させてもよく、正孔注入輸送層と隣接する層（例えば、発光層、発光機能を有する電子注入輸送層）の近傍に含有させてもよい。
一重項酸素クエンチャーの含有量としては、含有される層（例えば、正孔注入輸送層）を構成する全体量の０．０１〜５０重量％、好ましくは、０．０５〜３０重量％、より好ましくは、０．１〜２０重量％である。
【００８８】
正孔注入輸送層、発光層、電子注入輸送層の形成方法に関しては、特に限定するものではなく、例えば、真空蒸着法、イオン化蒸着法、溶液塗布法（例えば、スピンコート法、キャスト法、ディップコート法、バーコート法、ロールコート法、ラングミュア・ブロゼット法、インクジェット法）により薄膜を形成することにより作成することができる。
真空蒸着法により、各層を形成する場合、真空蒸着の条件は、特に限定するものではないが、１×１０−４Ｐａ程度の真空下で、５０〜６００℃程度のボート温度（蒸着源温度）、−５０〜３００℃程度の基板温度で、０．００５〜５０ｎｍ／ｓｅｃ程度の蒸着速度で実施することが好ましい。
この場合、正孔注入輸送層、発光層、電子注入輸送層などの各層は、真空下で、連続して形成することにより、諸特性に一層優れた有機電界発光素子を製造することができる。
真空蒸着法により、正孔注入輸送層、発光層、電子注入輸送層などの各層を、複数の化合物を用いて形成する場合、化合物を入れた各ボートを個別に温度制御して、共蒸着することが好ましい。
溶液塗布法により、各層を形成する場合、各層を形成する成分あるいはその成分とバインダー樹脂を、溶媒に溶解、または分散させて塗布液とする。
【００８９】
正孔注入輸送層、発光層、電子注入輸送層の各層に使用しうるバインダー樹脂としては、ポリ−Ｎ−ビニルカルバゾール、ポリアリレート、ポリスチレン、ポリエステル、ポリシロキサン、ポリメチルアクリレート、ポリメチルメタクリレート、ポリエーテル、ポリカーボネート、ポリアミド、ポリイミド、ポリアミドイミド、ポリパラキシレン、ポリエチレン、ポリフェニレンオキサイド、ポリエーテルスルフォン、ポリアニリンおよびその誘導体、ポリチオフェンおよびその誘導体、ポリフェニレンビニレンおよびその誘導体、ポリフルオレンおよびその誘導体、ポリチエニレンビニレンおよびその誘導体などの高分子化合物が挙げられる。バインダー樹脂は、単独で使用してもよく、あるいは、複数併用してもよい。
【００９０】
溶液塗布法により、各層を形成する場合、各層を形成する成分あるいはその成分とバインダー樹脂を、適当な有機溶媒（ヘキサン、オクタン、デカン、トルエン、キシレン、エチルベンゼン、１−メチルナフタレンなどの炭化水素系溶媒、アセトン、メチルエチルケトン、メチルイソブチルケトン、シクロヘキサノンなどのケトン系溶媒、ジクロロメタン、クロロホルム、テトラクロロメタン、ジクロロエタン、トリクロロエタン、テトラクロロエタン、クロロベンゼン、ジクロロベンゼン、クロロトルエンなどのハロゲン化炭化水素系溶媒、酢酸エチル、酢酸ブチル、酢酸アミルなどのエステル系溶媒、メタノール、プロパノール、ブタノール、ペンタノール、ヘキサノール、シクロヘキサノール、メチルセロソルブ、エチルセロソルブ、エチレングリコールなどのアルコール系溶媒、ジブチルエーテル、テトラヒドロフラン、ジオキサン、アニソールなどのエーテル系溶媒、Ｎ，Ｎ−ジメチルホルムアミド、Ｎ，Ｎ−ジメチルアセトアミド、１−メチル−２−ピロリドン、１，３−ジメチル−２−イミダゾリジノン、ジメチルスルフォキサイドなどの極性溶媒）および／または水に溶解、または分散させて塗布液とし、各種の塗布法により、薄膜を形成することができる。
尚、分散する方法としては、特に限定するものではないが、ボールミル、サンドミル、ペイントシェーカー、アトライター、ホモジナイザーなどを用いて微粒子状に分散することができる。
【００９１】
塗布液の濃度に関しては、特に限定するものではなく、実施する塗布法により、所望の厚みを作成するに適した濃度範囲に設定することができ、一般には、０．１〜５０重量％程度、好ましくは、１〜３０重量％程度の溶液濃度である。
尚、バインダー樹脂を使用する場合、その使用量に関しては、特に制限するものではないが、一般には、各層を形成する成分に対して（一層型の素子を形成する場合には、各成分の総量に対して）、５〜９９．９重量％程度、好ましくは、１０〜９９．９重量％程度、より好ましくは、１５〜９０重量％程度に設定する。
【００９２】
正孔注入輸送層、発光層、電子注入輸送層の膜厚に関しては、特に限定するものではないが、一般に、５ｎｍ〜５μｍ程度に設定することが好ましい。
尚、作製した素子に対し、酸素や水分との接触を防止する目的で、保護層（封止層）を設けたり、また、素子を、パラフィン、流動パラフィン、シリコンオイル、フルオロカーボン油、ゼオライト含有フルオロカーボン油などの不活性物質中に封入して保護することができる。
保護層に使用する材料としては、例えば、有機高分子材料（例えば、フッ素化樹脂、エポキシ樹脂、シリコーン樹脂、エポキシシリコーン樹脂、ポリスチレン、ポリエステル、ポリカーボネート、ポリアミド、ポリイミド、ポリアミドイミド、ポリパラキシレン、ポリエチレン、ポリフェニレンオキサイド）、無機材料（例えば、ダイヤモンド薄膜、アモルファスシリカ、電気絶縁性ガラス、金属酸化物、金属窒化物、金属炭素化物、金属硫化物）、さらには光硬化性樹脂を挙げることができ、保護層に使用する材料は、単独で使用してもよく、あるいは複数併用してもよい。保護層は、一層構造であってもよく、また多層構造であってもよい。
【００９３】
また、電極に保護層として、例えば、金属酸化膜（例えば、酸化アルミニウム膜）、金属フッ化膜を設けることもできる。
また、例えば、陽極の表面に、例えば、有機リン化合物、ポリシラン、芳香族アミン誘導体、フタロシアニン誘導体から成る界面層（中間層）を設けることもできる。
さらに、電極、例えば、陽極はその表面を、例えば、酸、アンモニア／過酸化水素、あるいはプラズマで処理して使用することもできる。
【００９４】
本発明の有機電界発光素子は、一般に、直流駆動型の素子として使用されるが、交流駆動型の素子としても使用することができる。また、本発明の有機電界発光素子は、セグメント型、単純マトリックス駆動型などのパッシブ駆動型であってもよく、ＴＦＴ（薄膜トランジスタ）型、ＭＩＭ（メタル−インスレーター−メタル）型などのアクティブ駆動型であってもよい。駆動電圧は、一般に、２〜３０Ｖ程度である。
本発明の有機電界発光素子は、例えば、パネル型光源、各種の発光素子、各種の表示素子、各種の標識、各種のセンサーなどに使用することができる。
【００９５】
【実施例】
以下、製造例および実施例により、本発明を更に詳細に説明するが、勿論、本発明はこれらにより限定されるものではない。
製造例１　　例示化合物番号Ａ−６の化合物の製造
ナフタレン−１−イルほう酸１．７２ｇ、２−ヨード−９，９−ジメチルフルオレン３．２０ｇ、炭酸ナトリウム２．１２ｇおよびテトラキス（トリフェニルフォスフィン）パラジウム０．３５ｇをトルエン（１００ｍｌ）および水（５０ｍｌ）中で５時間加熱還流した。反応混合物よりトルエンを留去した後、析出している固体を濾過した。この固体をシリカゲルカラムクロマトグラフィー（溶出液：トルエン）で処理した。トルエンを減圧下留去した後、残渣をトルエンとアセトンの混合溶媒より再結晶し、例示化合物Ａ−６の化合物を黄色の結晶として２．１８ｇ得た。
【００９６】
製造例２　　例示化合物番号Ａ−７の化合物の製造
製造例１において、ナフタレン−１−イルほう酸１．７２ｇを使用する代わりに、ナフタレン−２−イルほう酸１．７２ｇを使用した以外は、製造例１に記載した方法に従い、例示化合物番号Ａ−７の化合物を淡黄色の結晶として２．５３ｇ得た。
【００９７】
製造例３　　例示化合物番号Ａ−８の化合物の製造
製造例１において、ナフタレン−１−イルほう酸１．７２ｇを使用する代わりに、フルオランテン−３−イルほう酸２．４６ｇを使用した以外は、製造例１に記載した方法に従い、例示化合物番号Ａ−８の化合物を淡黄色の結晶として２．８２ｇ得た。
【００９８】
製造例４　　例示化合物番号Ａ−１０の化合物の製造
製造例１において、ナフタレン−１−イルほう酸１．７２ｇを使用する代わりに、Ｎ，Ｎ−ジフェニル−６−アミノナフタレン−２−イルほう酸３．３９ｇを使用した以外は、製造例１に記載した方法に従い、例示化合物番号Ａ−１０の化合物を淡黄色の結晶として３．２４ｇ得た。
【００９９】
製造例５　　例示化合物番号Ａ−１２の化合物の製造
製造例１において、２−ヨード−９，９−ジメチルフルオレン３．２０ｇを使用する代わりに、２−ヨード−Ｎ−フェニル−Ｎ−（１’−ナフチル）−７−アミノ−９，９−ジメチルフルオレン５．３７ｇを使用した以外は、製造例１に記載した方法に従い、例示化合物番号Ａ−１２の化合物を淡黄色の結晶として４．２１ｇ得た。
【０１００】
製造例６　　例示化合物番号Ａ−２２の化合物の製造
製造例１において、ナフタレン−１−イルほう酸１．７２ｇを使用する代わりに、トリフェニレン−２−イルほう酸２．７２ｇを使用し、２−ヨード−９，９−ジメチルフルオレン３．２０ｇを使用する代わりに、２−ブロモ−９，９−ジ−ｎ−ペンチルフルオレン３．８５ｇを使用した以外は、製造例１に記載した方法に従い、例示化合物番号Ａ−２２の化合物を淡黄色の結晶として３．６６ｇ得た。
【０１０１】
製造例７　　例示化合物番号Ａ−２６の化合物の製造
製造例１において、ナフタレン−１−イルほう酸１．７２ｇを使用する代わりに、３，６−ジ−ｔｅｒｔ−ブチルナフタレン−１−イルほう酸２．８４ｇを使用した以外は、製造例１に記載した方法に従い、例示化合物番号Ａ−２６の化合物を淡黄色の結晶として２．９６ｇ得た。
【０１０２】
製造例８　　例示化合物番号Ａ−３２の化合物の製造
製造例１において、ナフタレン−１−イルほう酸１．７２ｇを使用する代わりに、アセフェナントリレンレン−６−イルほう酸２．４６ｇを使用し、２−ヨード−９，９−ジメチルフルオレン３．２０ｇを使用する代わりに、２−ブロモ−９，９−ジベンジルフルオレン４．２５ｇを使用した以外は、製造例１に記載した方法に従い、例示化合物番号Ａ−３２の化合物を淡黄色の結晶として５．４８ｇ得た。
【０１０３】
製造例９　　例示化合物番号Ａ−３７の化合物の製造
製造例１において、ナフタレン−１−イルほう酸１．７２ｇを使用する代わりに、ナフタレン−２−イルほう酸１．７２ｇを使用し、２−ヨード−９，９−ジメチルフルオレン３．２０ｇを使用する代わりに、２−ブロモ−９，９−ジフェニルフルオレン３．９７ｇを使用した以外は、製造例１に記載した方法に従い、例示化合物番号Ａ−３７の化合物を淡黄色の結晶として３．４３ｇ得た。
【０１０４】
製造例１０　　例示化合物番号Ａ−３８の化合物の製造
製造例１において、ナフタレン−１−イルほう酸１．７２ｇを使用する代わりに、フルオランテン−３−イルほう酸２．４６ｇを使用し、２−ヨード−９，９−ジメチルフルオレン３．２０ｇを使用する代わりに、２−ブロモ−９，９−ジフェニルフルオレン３．９７ｇを使用した以外は、製造例１に記載した方法に従い、例示化合物番号Ａ−３８の化合物を淡黄色の結晶として４．５４ｇ得た。
【０１０５】
製造例１１　　例示化合物番号Ｂ−６の化合物の製造
ナフタレン−１−イルほう酸３．４４ｇ、２，７−ジヨード−９，９−ジメチルフルオレン４．４６ｇ、炭酸ナトリウム４．２４ｇおよびテトラキス（トリフェニルフォスフィン）パラジウム０．７０ｇをトルエン（１００ｍｌ）および水（５０ｍｌ）中で５時間加熱還流した。反応混合物よりトルエンを留去した後、析出している固体を濾過した。この固体をシリカゲルカラムクロマトグラフィー（溶出液：トルエン）で処理した。トルエンを減圧下留去した後、残渣をトルエンとアセトンの混合溶媒より再結晶し、例示化合物Ｂ−６の化合物を黄色の結晶として３．６２ｇ得た。
【０１０６】
製造例１２　　例示化合物番号Ｂ−７の化合物の製造
製造例９において、ナフタレン−１−イルほう酸３．４４ｇを使用する代わりに、ナフタレン−２−イルほう酸３．４４ｇを使用した以外は、製造例９に記載した方法に従い、例示化合物番号Ｂ−７の化合物を淡黄色の結晶として３．２５ｇ得た。
【０１０７】
製造例１３　　例示化合物番号Ｂ−８の化合物の製造
製造例９において、ナフタレン−１−イルほう酸３．４４ｇを使用する代わりに、フルオランテン−３−イルほう酸４．９２ｇを使用した以外は、製造例９に記載した方法に従い、例示化合物番号Ｂ−８の化合物を淡黄色の結晶として４．３９ｇ得た。
【０１０８】
製造例１４　　例示化合物番号Ｂ−１１の化合物の製造
製造例９において、ナフタレン−１−イルほう酸３．４４ｇを使用する代わりに、Ｎ，Ｎ−ジフェニル−４−アミノナフタレン−１−イルほう酸６．７８ｇを使用した以外は、製造例９に記載した方法に従い、例示化合物番号Ｂ−１１の化合物を淡黄色の結晶として５．７０ｇ得た。
【０１０９】
製造例１５　　例示化合物番号Ｂ−２１の化合物の製造
製造例９において、ナフタレン−１−イルほう酸３．４４ｇを使用する代わりに、Ｎ，Ｎ−ジフェニル−６−アミノナフタレン−２−イルほう酸６．７８ｇを使用した以外は、製造例９に記載した方法に従い、例示化合物番号Ｂ−２１の化合物を淡黄色の結晶として５．４８ｇ得た。
【０１１０】
製造例１６　　例示化合物番号Ｂ−２６の化合物の製造
製造例９において、ナフタレン−１−イルほう酸３．４４ｇを使用する代わりに、３，６−ジ−ｔｅｒｔ−ブチルナフタレン−１−イルほう酸５．６８ｇを使用した以外は、製造例９に記載した方法に従い、例示化合物番号Ｂ−２６の化合物を淡黄色の結晶として４．３６ｇ得た。
【０１１１】
製造例１７　　例示化合物番号Ｂ−３７の化合物の製造
製造例９において、ナフタレン−１−イルほう酸３．４４ｇを使用する代わりに、ナフタレン−２−イルほう酸３．４４ｇを使用し、２，７−ジヨード−９，９−ジメチルフルオレン４．４６ｇを使用する代わりに、２，７−ジブロモ−９，９−ジフェニルフルオレン４．７６ｇを使用した以外は、製造例９に記載した方法に従い、例示化合物番号Ｂ−３７の化合物を淡黄色の結晶として４．２５ｇ得た。
【０１１２】
製造例１８　　例示化合物番号Ｂ−３８の化合物の製造
製造例９において、ナフタレン−１−イルほう酸３．４４ｇを使用する代わりに、フルオランテン−３−イルほう酸４．９２ｇを使用し、２，７−ジヨード−９，９−ジメチルフルオレン４．４６ｇを使用する代わりに、２，７−ジブロモ−９，９−ジフェニルフルオレン４．７６ｇを使用した以外は、製造例９に記載した方法に従い、例示化合物番号Ｂ−３８の化合物を淡黄色の結晶として５．３３ｇ得た。
【０１１３】
製造例１９　　例示化合物番号Ｃ−１の化合物の製造
９，９−ジメチルフルオレン−２−イルほう酸４．７６ｇ、１，４−ジブロモナフタレン２．８６ｇ、炭酸ナトリウム４．２４ｇおよびテトラキス（トリフェニルフォスフィン）パラジウム０．７０ｇをトルエン（１００ｍｌ）および水（５０ｍｌ）中で５時間加熱還流した。反応混合物よりトルエンを留去した後、析出している固体を濾過した。この固体をシリカゲルカラムクロマトグラフィー（溶出液：トルエン）で処理した。トルエンを減圧下留去した後、残渣をトルエンとアセトンの混合溶媒より再結晶し、例示化合物Ｃ−１の化合物を黄色の結晶として３．６３ｇ得た。
【０１１４】
製造例２０　　例示化合物番号Ｃ−５の化合物の製造
製造例１７において、１，４−ジブロモナフタレン２．８６ｇを使用する代わりに、６，１２−ジブロモクリセン３．８６ｇを使用した以外は、製造例１７に記載した方法に従い、例示化合物番号Ｃ−５の化合物を淡黄色の結晶として４．２８ｇ得た。
【０１１５】
製造例２１　　例示化合物番号Ｃ−６の化合物の製造
製造例１７において、１，４−ジブロモナフタレン２．８６ｇを使用する代わりに、１，８−ジブロモピレン３．６０ｇを使用した以外は、製造例１７に記載した方法に従い、例示化合物番号Ｃ−６の化合物を淡黄色の結晶として４．２２ｇ得た。
【０１１６】
製造例２２　　例示化合物番号Ｃ−１０の化合物の製造
製造例１７において、１，４−ジブロモナフタレン２．８６ｇを使用する代わりに、１，７−ジブロモペリレン４．１０ｇを使用した以外は、製造例１７に記載した方法に従い、例示化合物番号Ｃ−１０の化合物を淡黄色の結晶として４．７７ｇ得た。
【０１１７】
製造例２３　　例示化合物番号Ｃ−１１の化合物の製造
製造例１７において、９，９−ジメチルフルオレン−２−イルほう酸４．７６ｇを使用する代わりに、９，９−ジエチルフルオレン−２−イルほう酸５．３２ｇを使用した以外は、製造例１７に記載した方法に従い、例示化合物番号Ｃ−１１の化合物を淡黄色の結晶として３．９７ｇ得た。
【０１１８】
製造例２４　　例示化合物番号Ｃ−１６の化合物の製造
製造例１７において、９，９−ジメチルフルオレン−２−イルほう酸４．７６ｇを使用する代わりに、Ｎ−フェニル−Ｎ−（１’−ナフチル）−７−アミノ−９，９−ジメチルフルオレン−２−イルほう酸９．１０ｇを使用した以外は、製造例１７に記載した方法に従い、例示化合物番号Ｃ−１６の化合物を淡黄色の結晶として６．６３ｇ得た。
【０１１９】
製造例２５　　例示化合物番号Ｃ−２６の化合物の製造
製造例１７において、９，９−ジメチルフルオレン−２−イルほう酸４．７６ｇを使用する代わりに、９，９−ジフェニルフルオレン−２−イルほう酸７．２４ｇを使用した以外は、製造例１７に記載した方法に従い、例示化合物番号Ｃ−２６の化合物を淡黄色の結晶として５．５４ｇ得た。
【０１２０】
製造例２６　　例示化合物番号Ｄ−１２の化合物の製造
７−（２’−ナフチル）−９，９−ジメチルフルオレン−２−イルほう酸３．６４ｇ、６−（９’，９’−ジメチルフルオレン−２’−イル）−２−ブロモナフタレン３．９９ｇ、炭酸ナトリウム２．１２ｇおよびテトラキス（トリフェニルフォスフィン）パラジウム０．３５ｇをトルエン（１００ｍｌ）および水（５０ｍｌ）中で５時間加熱還流した。反応混合物よりトルエンを留去した後、析出している固体を濾過した。この固体をシリカゲルカラムクロマトグラフィー（溶出液：トルエン）で処理した。トルエンを減圧下留去した後、残渣をトルエンとアセトンの混合溶媒より再結晶し、例示化合物Ｄ−１２の化合物を黄色の結晶として４．９４ｇ得た。
【０１２１】
製造例２７　　例示化合物番号Ｄ−１６の化合物の製造
製造例２４において、７−（２’−ナフチル）−９，９−ジメチルフルオレン−２−イルほう酸３．６４ｇを使用する代わりに、７−（１’−ピレニル）−９，９−ジメチルフルオレン−２−イルほう酸４．３８ｇを使用し、６−（９’，９’−ジメチルフルオレン−２’−イル）−２−ブロモナフタレン３．９９ｇを使用する代わりに８−（９’，９’−ジメチルフルオレン−２’−イル）−２−ブロモピレン４．７３ｇを使用した以外は、製造例２４に記載した方法に従い、例示化合物番号Ｄ−１６の化合物を淡黄色の結晶として５．９９ｇ得た。
【０１２２】
製造例２８　　例示化合物番号Ｄ−２２の化合物の製造
製造例２４において、６−（９’，９’−ジメチルフルオレン−２’−イル）−２−ブロモナフタレン３．９９ｇを使用する代わりに６−（Ｎ，Ｎ−ジフェニル−７’−アミノ−９’，９’−ジメチルフルオレン−２’−イル）−２−ブロモナフタレン５．６７ｇを使用した以外は、製造例２４に記載した方法に従い、例示化合物番号Ｄ−２２の化合物を淡黄色の結晶として６．３２ｇ得た。
【０１２３】
製造例２９　　例示化合物番号Ｄ−２６の化合物の製造
製造例２４において、７−（２’−ナフチル）−９，９−ジメチルフルオレン−２−イルほう酸３．６４ｇを使用する代わりに、７−（１’−ナフチル）−９，９−ジフェニルフルオレン−２−イルほう酸４．８８ｇを使用し、６−（９’，９’−ジメチルフルオレン−２’−イル）−２−ブロモナフタレン３．９９ｇを使用する代わりに４−（９’，９’−ジフェニルフルオレン−２’−イル）−１−ブロモナフタレン５．２３ｇを使用した以外は、製造例２４に記載した方法に従い、例示化合物番号Ｄ−２６の化合物を淡黄色の結晶として７．１２ｇ得た。
【０１２４】
製造例３０　　例示化合物番号Ｅ−１の化合物の製造
４−（９’，９’−ジメチルフルオレン−２’−イル）ナフタレン−１−イルほう酸７．２９ｇ、２，７−ジヨード−９，９−ジメチルフルオレン４．４６ｇ、炭酸ナトリウム４．２４ｇおよびテトラキス（トリフェニルフォスフィン）パラジウム０．７０ｇをトルエン（１００ｍｌ）および水（５０ｍｌ）中で５時間加熱還流した。反応混合物よりトルエンを留去した後、析出している固体を濾過した。この固体をシリカゲルカラムクロマトグラフィー（溶出液：トルエン）で処理した。トルエンを減圧下留去した後、残渣をトルエンとアセトンの混合溶媒より再結晶し、例示化合物Ｅ−１の化合物を黄色の結晶として６．３１ｇ得た。
【０１２５】
製造例３１　　例示化合物番号Ｅ−１２の化合物の製造
製造例２８において、４−（９’，９’−ジメチルフルオレン−２’−イル）ナフタレン−１−イルほう酸７．２９ｇを使用する代わりに、６−（９’，９’−ジエチルフルオレン−２’−イル）ナフタレン−２−イルほう酸７．８５ｇを使用し、２，７−ジヨード−９，９−ジメチルフルオレン４．４６ｇを使用する代わりに２，７−ジヨード−９，９−ジエチルフルオレン４．７４ｇを使用した以外は、製造例２８に記載した方法に従い、例示化合物番号Ｅ−１２の化合物を淡黄色の結晶として７．０３ｇ得た。
【０１２６】
製造例３２　　例示化合物番号Ｅ−１６の化合物の製造
製造例２８において、４−（９’，９’−ジメチルフルオレン−２’−イル）ナフタレン−１−イルほう酸７．２９ｇを使用する代わりに、４−〔Ｎ−フェニル−Ｎ−（１”−ナフチル）−７’−アミノ−９’，９’−ジメチルフルオレン−２’−イル〕ナフタレン−１−イルほう酸１１．６３ｇを使用した以外は、製造例２８に記載した方法に従い、例示化合物番号Ｅ−１６の化合物を淡黄色の結晶として１０．１３ｇ得た。
【０１２７】
製造例３３　　例示化合物番号Ｅ−２２の化合物の製造
製造例２８において、４−（９’，９’−ジメチルフルオレン−２’−イル）ナフタレン−１−イルほう酸７．２９ｇを使用する代わりに、６−（９’，９’−ジフェニルフルオレン−２’−イル）ナフタレン−２−イルほう酸９．７７ｇを使用した以外は、製造例２８に記載した方法に従い、例示化合物番号Ｅ−２２の化合物を淡黄色の結晶として８．０９ｇ得た。
【０１２８】
実施例１
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０−４Ｐａに減圧した。
まず、ＩＴＯ透明電極上に、４，４’−ビス〔Ｎ−フェニル−Ｎ−（３”−メチルフェニル）アミノ〕ビフェニルを蒸着速度０．２ｎｍ／ｓｅｃで７５ｎｍの厚さに蒸着し、正孔注入輸送層とした。
次いで、その上に、ビス（２−メチル−８−キノリノラート）（４−フェニルフェノラート）アルミニウムと例示化合物番号Ａ−６の化合物を、異なる蒸着源から、蒸着速度０．２ｎｍ／ｓｅｃで５０ｎｍの厚さに共蒸着（重量比１００：０．５）し、発光層とした。
次に、トリス（８−キノリノラート）アルミニウムを、蒸着速度０．２ｎｍ／ｓｅｃで５０ｎｍの厚さに蒸着し、電子注入輸送層とした。
さらにその上に、マグネシウムと銀を、蒸着速度０．２ｎｍ／ｓｅｃで２００ｎｍの厚さに共蒸着（重量比１０：１）して陰極とし、有機電界発光素子を作製した。　尚、蒸着は、蒸着槽の減圧状態を保ったまま実施した。
作製した有機電界発光素子に、乾燥雰囲気下、１２Ｖの直流電圧を印加したところ、５４ｍＡ／ｃｍ２の電流が流れた。輝度２４２０ｃｄ／ｍ２の青緑色の発光が確認された。
【０１２９】
実施例２〜３３
実施例１において、発光層の形成に際して、例示化合物Ａ−６の化合物を使用する代わりに、例示化合物番号Ａ−７の化合物（実施例２）、例示化合物番号Ａ−８の化合物（実施例３）、例示化合物番号Ａ−１０の化合物（実施例４）、例示化合物番号Ａ−１２の化合物（実施例５）、例示化合物番号Ａ−２２の化合物（実施例６）、例示化合物番号Ａ−２６の化合物（実施例７）、例示化合物番号Ａ−３２の化合物（実施例８）、例示化合物番号Ａ−３７の化合物（実施例９）、例示化合物番号Ａ−３８の化合物（実施例１０）、例示化合物番号Ｂ−６の化合物（実施例１１）、例示化合物番号Ｂ−７の化合物（実施例１２）、例示化合物番号Ｂ−８の化合物（実施例１３）、例示化合物番号Ｂ−１１の化合物（実施例１４）、例示化合物番号Ｂ−２１の化合物（実施例１５）、例示化合物番号Ｂ−２６の化合物（実施例１６）、例示化合物番号Ｂ−３７の化合物（実施例１７）、例示化合物番号Ｂ−３８の化合物（実施例１８）、例示化合物番号Ｃ−１の化合物（実施例１９）、例示化合物番号Ｃ−５の化合物（実施例２０）、例示化合物番号Ｃ−６の化合物（実施例２１）、例示化合物番号Ｃ−１０の化合物（実施例２２）、例示化合物番号Ｃ−１１の化合物（実施例２３）、例示化合物番号Ｃ−１６の化合物（実施例２４）、例示化合物番号Ｃ−２６の化合物（実施例２５）、例示化合物番号Ｄ−１２の化合物（実施例２６）、例示化合物番号Ｄ−１６の化合物（実施例２７）、例示化合物番号Ｄ−２２の化合物（実施例２８）、例示化合物番号Ｄ−２６の化合物（実施例２９）、例示化合物番号Ｅ−１の化合物（実施例３０）、例示化合物番号Ｅ−１２の化合物（実施例３１）、例示化合物番号Ｅ−１６の化合物（実施例３２）、例示化合物番号Ｅ−２２の化合物（実施例３３）を使用した以外は、実施例１に記載の方法により有機電界発光素子を作製した。それぞれの素子に、乾燥雰囲気下、１２Ｖの直流電圧を印加したところ、青色〜青緑色の発光が確認された。さらにその特性を調べ、結果を第１表に示した。
【０１３０】
比較例１
実施例１において、発光層の形成に際して、例示化合物番号Ａ−６の化合物を使用せずに、ビス（２−メチル−８−キノリノラート）（４−フェニルフェノラート）アルミニウムだけを用いて、５０ｎｍの厚さに蒸着し、発光層とした以外は、実施例１に記載の方法により有機電界発光素子を作製した。この素子に、乾燥雰囲気下、１２Ｖの直流電圧を印加したところ、青色の発光が確認された。さらにその特性を調べ、結果を第１表に示した。
【０１３１】
比較例２
実施例１において、発光層の形成に際して、例示化合物番号Ａ−６の化合物を使用する代わりに、Ｎ−メチル−２−メトキシアクリドンを使用した以外は、実施例１に記載の方法により有機電界発光素子を作製した。この素子に、乾燥雰囲気下、１２Ｖの直流電圧を印加したところ、青色の発光が確認された。さらにその特性を調べ、結果を第１表に示した。
【０１３２】
【表１】
2004043349.tif 000042
【０１３３】
【表２】
2004043349.tif 000043
【０１３４】
実施例３４
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０−４Ｐａに減圧した。
まず、ＩＴＯ透明電極上に、４，４’，４”−トリス〔Ｎ−（３’’’−メチルフェニル）−Ｎ−フェニルアミノ〕トリフェニルアミンを蒸着速度０．１ｎｍ／ｓｅｃで、５０ｎｍの厚さに蒸着し、第一正孔注入輸送層とした。
次いで、４，４’−ビス〔Ｎ−フェニル−Ｎ−（１”−ナフチル）アミノ〕ビフェニルと例示化合物番号Ａ−６の化合物を、異なる蒸着源から、蒸着速度０．２ｎｍ／ｓｅｃで２０ｎｍの厚さに共蒸着（重量比１００：５．０）し、第二正孔注入輸送層を兼ねた発光層とした。
次いで、その上に、トリス（８−キノリノラート）アルミニウムを、蒸着速度０．２ｎｍ／ｓｅｃで５０ｎｍの厚さに蒸着し、電子注入輸送層とした。
さらにその上に、マグネシウムと銀を、蒸着速度０．２ｎｍ／ｓｅｃで２００ｎｍの　厚さに共蒸着（重量比１０：１）して陰極とし、有機電界発光素子を作製した。　尚、蒸着は、蒸着槽の減圧状態を保ったまま実施した。
作製した有機電界発光素子に、乾燥雰囲気下、１５Ｖの直流電圧を印加したところ、６２ｍＡ／ｃｍ２の電流が流れた。輝度２６２０ｃｄ／ｍ２の青緑色の発光が確認された。
【０１３５】
実施例３５〜６６
実施例３４において、発光層の形成に際して、例示化合物Ａ−６の化合物を使用する代わりに、例示化合物番号Ａ−７の化合物（実施例３５）、例示化合物番号Ａ−８の化合物（実施例３６）、例示化合物番号Ａ−１０の化合物（実施例３７）、例示化合物番号Ａ−１２の化合物（実施例３８）、例示化合物番号Ａ−２２の化合物（実施例３９）、例示化合物番号Ａ−２６の化合物（実施例４０）、例示化合物番号Ａ−３２の化合物（実施例４１）、例示化合物番号Ａ−３７の化合物（実施例４２）、例示化合物番号Ａ−３８の化合物（実施例４３）、例示化合物番号Ｂ−６の化合物（実施例４４）、例示化合物番号Ｂ−７の化合物（実施例４５）、例示化合物番号Ｂ−８の化合物（実施例４６）、例示化合物番号Ｂ−１１の化合物（実施例４７）、例示化合物番号Ｂ−２１の化合物（実施例４８）、例示化合物番号Ｂ−２６の化合物（実施例４９）、例示化合物番号Ｂ−３７の化合物（実施例５０）、例示化合物番号Ｂ−３８の化合物（実施例５１）、例示化合物番号Ｃ−１の化合物（実施例５２）、例示化合物番号Ｃ−５の化合物（実施例５３）、例示化合物番号Ｃ−６の化合物（実施例５４）、例示化合物番号Ｃ−１０の化合物（実施例５５）、例示化合物番号Ｃ−１１の化合物（実施例５６）、例示化合物番号Ｃ−１６の化合物（実施例５７）、例示化合物番号Ｃ−２６の化合物（実施例５８）、例示化合物番号Ｄ−１２の化合物（実施例５９）、例示化合物番号Ｄ−１６の化合物（実施例６０）、例示化合物番号Ｄ−２２の化合物（実施例６１）、例示化合物番号Ｄ−２６の化合物（実施例６２）、例示化合物番号Ｅ−１の化合物（実施例６３）、例示化合物番号Ｅ−１２の化合物（実施例６４）、例示化合物番号Ｅ−１６の化合物（実施例６５）、例示化合物番号Ｅ−２２の化合物（実施例６６）を使用した以外は、実施例３４に記載の方法により有機電界発光素子を作製した。それぞれの素子に、乾燥雰囲気下、１５Ｖの直流電圧を印加したところ、青色〜青緑色の発光が確認された。さらにその特性を調べ、結果を第２表に示した。
【０１３６】
【表３】
2004043349.tif 000044
【０１３７】
【表４】
2004043349.tif 000045
【０１３８】
実施例６６
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０−４Ｐａに減圧した。
まず、ＩＴＯ透明電極上に、４，４’−ビス〔Ｎ−フェニル−Ｎ−（３”−メチルフェニル）アミノ〕ビフェニルを蒸着速度０．２ｎｍ／ｓｅｃで７５ｎｍの厚さに蒸着し、正孔注入輸送層とした。
次いで、その上に、ビス（２−メチル−８−キノリノラート）（４−フェニルフェノラート）アルミニウムと例示化合物番号Ａ−６の化合物を、異なる蒸着源から、蒸着速度０．２ｎｍ／ｓｅｃで５０ｎｍの厚さに共蒸着（重量比１００：１．０）し、発光層とした。
次に、トリス（８−キノリノラート）アルミニウムを、蒸着速度０．２ｎｍ／ｓｅｃで５０ｎｍの厚さに蒸着し、電子注入輸送層とした。
さらにその上に、マグネシウムと銀を、蒸着速度０．２ｎｍ／ｓｅｃで２００ｎｍの厚さに共蒸着（重量比１０：１）して陰極とし、有機電界発光素子を作製した。　尚、蒸着は、蒸着槽の減圧状態を保ったまま実施した。
作製した有機電界発光素子に、乾燥雰囲気下、１２Ｖの直流電圧を印加したところ、５５ｍＡ／ｃｍ２の電流が流れた。輝度２４４０ｃｄ／ｍ２の青緑色の発光が確認された。
【０１３９】
実施例６７
実施例６６において、発光層の形成に際して、ビス（２−メチル−８−キノリノラート）（４−フェニルフェノラート）アルミニウムと例示化合物Ａ−６の化合物を使用する代わりに、ビス（２−メチル−８−キノリノラート）アルミニウム−μ−オキソ−ビス（２−メチル−８−キノリノラート）アルミニウムと例示化合物番号Ｂ−６の化合物を用いて、５０ｎｍの厚さに共蒸着（重量比１００：２．０）し、発光層とした以外は、実施例６６に記載の方法により有機電界発光素子を作製した。
作製した有機電界発光素子に、乾燥雰囲気下、１２Ｖの直流電圧を印加したところ、５５ｍＡ／ｃｍ２の電流が流れた。輝度２３５０ｃｄ／ｍ２の青緑色の発光が確認された。
【０１４０】
実施例６８
実施例６６において、発光層の形成に際して、ビス（２−メチル−８−キノリノラート）（４−フェニルフェノラート）アルミニウムと例示化合物Ａ−６の化合物を使用する代わりに、ビス（２−メチル−８−キノリノラート）（４−フェニルフェノラート）アルミニウムと例示化合物番号Ｃ−１の化合物を用いて、５０ｎｍの厚さに共蒸着（重量比１００：１．０）し、発光層とした以外は、実施例６６に記載の方法により有機電界発光素子を作製した。
作製した有機電界発光素子に、乾燥雰囲気下、１２Ｖの直流電圧を印加したところ、５４ｍＡ／ｃｍ２の電流が流れた。輝度２３２０ｃｄ／ｍ２の青緑色の発光が確認された。
【０１４１】
実施例６９
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０−４Ｐａに減圧した。
まず、ＩＴＯ透明電極上に、４，４’−ビス〔Ｎ−フェニル−Ｎ−（３”−メチルフェニル）アミノ〕ビフェニルを蒸着速度０．２ｎｍ／ｓｅｃで７５ｎｍの厚さに蒸着し、正孔注入輸送層とした。
次いで、その上に、ビス（２−メチル−８−キノリノラート）（４−フェニルフェノラート）アルミニウムと例示化合物番号Ａ−８の化合物を、異なる蒸着源から、蒸着速度０．２ｎｍ／ｓｅｃで５０ｎｍの厚さに共蒸着（重量比１００：２．０）し、発光層とした。
次に、１，３−ビス〔５’−（４”−ｔｅｒｔ−ブチルフェニル）−１’，３’，４’−オキサジアゾール−２’−イル〕ベンゼンを、蒸着速度０．２ｎｍ／ｓｅｃで５０ｎｍの厚さに蒸着し、電子注入輸送層とした。
さらにその上に、マグネシウムと銀を、蒸着速度０．２ｎｍ／ｓｅｃで２００ｎｍの厚さに共蒸着（重量比１０：１）して陰極とし、有機電界発光素子を作製した。　尚、蒸着は、蒸着槽の減圧状態を保ったまま実施した。
作製した有機電界発光素子に、乾燥雰囲気下、１２Ｖの直流電圧を印加したところ、５４ｍＡ／ｃｍ２の電流が流れた。輝度２３２０ｃｄ／ｍ２の青緑色の発光が確認された。
【０１４２】
実施例７０
実施例６９において、発光層の形成に際して、ビス（２−メチル−８−キノリノラート）（４−フェニルフェノラート）アルミニウムと例示化合物Ａ−８の化合物を使用する代わりに、トリス（８−キノリノラート）アルミニウムと例示化合物番号Ｂ−７の化合物を用いて、５０ｎｍの厚さに共蒸着（重量比１００：４．０）し、発光層とした以外は、実施例６９に記載の方法により有機電界発光素子を作製した。
作製した有機電界発光素子に、乾燥雰囲気下、１２Ｖの直流電圧を印加したところ、５５ｍＡ／ｃｍ２の電流が流れた。輝度２４４０ｃｄ／ｍ２の青緑色の発光が確認された。
【０１４３】
実施例７１
実施例６９において、発光層の形成に際して、ビス（２−メチル−８−キノリノラート）（４−フェニルフェノラート）アルミニウムと例示化合物Ａ−８の化合物を使用する代わりに、ビス（２−メチル−８−キノリノラート）アルミニウム−μ−オキソ−ビス（２−メチル−８−キノリノラート）アルミニウムと例示化合物番号Ｃ−１１の化合物を用いて、５０ｎｍの厚さに共蒸着（重量比１００：３．０）し、発光層とした以外は、実施例６９に記載の方法により有機電界発光素子を作製した。
作製した有機電界発光素子に、乾燥雰囲気下、１２Ｖの直流電圧を印加したところ、５４ｍＡ／ｃｍ２の電流が流れた。輝度２３９０ｃｄ／ｍ２の青緑色の発光が確認された。
【０１４４】
実施例７２
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０−４Ｐａに減圧した。
まず、ＩＴＯ透明電極上に、４，４’−ビス〔Ｎ−フェニル−Ｎ−（１”−ナフチル）アミノ〕ビフェニルを蒸着速度０．２ｎｍ／ｓｅｃで７５ｎｍの厚さに蒸着し、正孔注入輸送層とした。
次いで、その上に、例示化合物番号Ａ−７の化合物と１，４−ビス〔２’−（Ｎ，Ｎ−ジフェニル−４”−アミノフェニル）エテニル〕ベンゼンを、異なる蒸着源から、蒸着速度０．２ｎｍ／ｓｅｃで５０ｎｍの厚さに共蒸着（重量比１００：５．０）し、発光層とした。
次に、トリス（８−キノリノラート）アルミニウムを、蒸着速度０．２ｎｍ／ｓｅｃで５０ｎｍの厚さに蒸着し、電子注入輸送層とした。
さらにその上に、マグネシウムと銀を、蒸着速度０．２ｎｍ／ｓｅｃで２００ｎｍの厚さに共蒸着（重量比１０：１）して陰極とし、有機電界発光素子を作製した。　尚、蒸着は、蒸着槽の減圧状態を保ったまま実施した。
作製した有機電界発光素子に、乾燥雰囲気下、１２Ｖの直流電圧を印加したところ、６２ｍＡ／ｃｍ２の電流が流れた。輝度３２８０ｃｄ／ｍ２の青緑色の発光が確認された。
【０１４５】
実施例７３
実施例７２において、発光層の形成に際して、例示化合物番号Ａ−７の化合物と１，４−ビス〔２’−（Ｎ，Ｎ−ジフェニル−４”−アミノフェニル）エテニル〕ベンゼンを使用する代わりに、例示化合物番号Ａ−１０の化合物と９，１０−ビス（Ｎ，Ｎ−ジフェニル−４’−アミノフェニル）アントラセンを用いて、５０ｎｍの厚さに共蒸着（重量比１００：５．０）し、発光層とした以外は、実施例７２に記載の方法により有機電界発光素子を作製した。
作製した有機電界発光素子に、乾燥雰囲気下、１２Ｖの直流電圧を印加したところ、６４ｍＡ／ｃｍ２の電流が流れた。輝度３３８０ｃｄ／ｍ２の青緑色の発光が確認された。
【０１４６】
実施例７４
実施例７２において、発光層の形成に際して、例示化合物番号Ａ−７の化合物と１，４−ビス〔２’−（Ｎ，Ｎ−ジフェニル−４”−アミノフェニル）エテニル〕ベンゼンを使用する代わりに、例示化合物番号Ａ−２６の化合物と１，４−ビス〔２’−（Ｎ，Ｎ−ジフェニル−４”−アミノフェニル）エテニル〕ベンゼンを用いて、５０ｎｍの厚さに共蒸着（重量比１００：７．０）し、発光層とした以外は、実施例７２に記載の方法により有機電界発光素子を作製した。
作製した有機電界発光素子に、乾燥雰囲気下、１２Ｖの直流電圧を印加したところ、６１ｍＡ／ｃｍ２の電流が流れた。輝度３２６０ｃｄ／ｍ２の青緑色の発光が確認された。
【０１４７】
実施例７５
実施例７２において、発光層の形成に際して、例示化合物番号Ａ−７の化合物と１，４−ビス〔２’−（Ｎ，Ｎ−ジフェニル−４”−アミノフェニル）エテニル〕ベンゼンを使用する代わりに、例示化合物番号Ａ−３８の化合物と４，４’−ビス〔２”−（Ｎ，Ｎ−ジフェニル−４’’’−アミノフェニル）エテニル〕ビフェニルを用いて、５０ｎｍの厚さに共蒸着（重量比１００：１０．０）し、発光層とした以外は、実施例７２に記載の方法により有機電界発光素子を作製した。
作製した有機電界発光素子に、乾燥雰囲気下、１２Ｖの直流電圧を印加したところ、６２ｍＡ／ｃｍ２の電流が流れた。輝度３４４０ｃｄ／ｍ２の青緑色の発光が確認された。
【０１４８】
実施例７６
実施例７２において、発光層の形成に際して、例示化合物番号Ａ−７の化合物と１，４−ビス〔２’−（Ｎ，Ｎ−ジフェニル−４”−アミノフェニル）エテニル〕ベンゼンを使用する代わりに、例示化合物番号Ｂ−７の化合物と９，１０−ビス（Ｎ，Ｎ−ジフェニル−４’−アミノフェニル）アントラセンを用いて、５０ｎｍの厚さに共蒸着（重量比１００：８．０）し、発光層とした以外は、実施例７２に記載の方法により有機電界発光素子を作製した。
作製した有機電界発光素子に、乾燥雰囲気下、１２Ｖの直流電圧を印加したところ、６３ｍＡ／ｃｍ２の電流が流れた。輝度３４７０ｃｄ／ｍ２の青緑色の発光が確認された。
【０１４９】
実施例７７
実施例７２において、発光層の形成に際して、例示化合物番号Ａ−７の化合物と１，４−ビス〔２’−（Ｎ，Ｎ−ジフェニル−４”−アミノフェニル）エテニル〕ベンゼンを使用する代わりに、例示化合物番号Ｂ−２１の化合物と４，４’−ビス〔２”−（Ｎ，Ｎ−ジフェニル−４’’’−アミノフェニル）エテニル〕ビフェニルを用いて、５０ｎｍの厚さに共蒸着（重量比１００：５．０）し、発光層とした以外は、実施例７２に記載の方法により有機電界発光素子を作製した。
作製した有機電界発光素子に、乾燥雰囲気下、１２Ｖの直流電圧を印加したところ、６２ｍＡ／ｃｍ２の電流が流れた。輝度３４７０ｃｄ／ｍ２の青緑色の発光が確認された。
【０１５０】
実施例７８
実施例７２において、発光層の形成に際して、例示化合物番号Ａ−７の化合物と１，４−ビス〔２’−（Ｎ，Ｎ−ジフェニル−４”−アミノフェニル）エテニル〕ベンゼンを使用する代わりに、例示化合物番号Ｂ−３８の化合物と４，４’−ビス〔２”−（Ｎ，Ｎ−ジフェニル−４’’’−アミノフェニル）エテニル〕ビフェニルを用いて、５０ｎｍの厚さに共蒸着（重量比１００：１０．０）し、発光層とした以外は、実施例７２に記載の方法により有機電界発光素子を作製した。
作製した有機電界発光素子に、乾燥雰囲気下、１２Ｖの直流電圧を印加したところ、６１ｍＡ／ｃｍ２の電流が流れた。輝度３２６０ｃｄ／ｍ２の青緑色の発光が確認された。
【０１５１】
実施例７９
実施例７２において、発光層の形成に際して、例示化合物番号Ａ−７の化合物と１，４−ビス〔２’−（Ｎ，Ｎ−ジフェニル−４”−アミノフェニル）エテニル〕ベンゼンを使用する代わりに、例示化合物番号Ｃ−５の化合物と４，４’−ビス〔２”−（Ｎ，Ｎ−ジフェニル−４’’’−アミノフェニル）エテニル〕ビフェニルを用いて、５０ｎｍの厚さに共蒸着（重量比１００：７．０）し、発光層とした以外は、実施例７２に記載の方法により有機電界発光素子を作製した。
作製した有機電界発光素子に、乾燥雰囲気下、１２Ｖの直流電圧を印加したところ、６５ｍＡ／ｃｍ２の電流が流れた。輝度３６８０ｃｄ／ｍ２の青緑色の発光が確認された。
【０１５２】
実施例８０
実施例７２において、発光層の形成に際して、例示化合物番号Ａ−７の化合物と１，４−ビス〔２’−（Ｎ，Ｎ−ジフェニル−４”−アミノフェニル）エテニル〕ベンゼンを使用する代わりに、例示化合物番号Ｃ−１０の化合物と９，１０−ビス（Ｎ，Ｎ−ジフェニル−４’−アミノフェニル）アントラセンを用いて、５０ｎｍの厚さに共蒸着（重量比１００：８．０）し、発光層とした以外は、実施例７２に記載の方法により有機電界発光素子を作製した。
作製した有機電界発光素子に、乾燥雰囲気下、１２Ｖの直流電圧を印加したところ、６５ｍＡ／ｃｍ２の電流が流れた。輝度３３７０ｃｄ／ｍ２の青緑色の発光が確認された。
【０１５３】
実施例８１
実施例７２において、発光層の形成に際して、例示化合物番号Ａ−７の化合物と１，４−ビス〔２’−（Ｎ，Ｎ−ジフェニル−４”−アミノフェニル）エテニル〕ベンゼンを使用する代わりに、例示化合物番号Ｃ−２６の化合物と９，１０−ビス（Ｎ，Ｎ−ジフェニル−４’−アミノフェニル）アントラセンを用いて、５０ｎｍの厚さに共蒸着（重量比１００：５．０）し、発光層とした以外は、実施例７２に記載の方法により有機電界発光素子を作製した。
作製した有機電界発光素子に、乾燥雰囲気下、１２Ｖの直流電圧を印加したところ、６０ｍＡ／ｃｍ２の電流が流れた。輝度３２９０ｃｄ／ｍ２の青緑色の発光が確認された。
【０１５４】
実施例８２
実施例７２において、発光層の形成に際して、例示化合物番号Ａ−７の化合物と１，４−ビス〔２’−（Ｎ，Ｎ−ジフェニル−４”−アミノフェニル）エテニル〕ベンゼンを使用する代わりに、例示化合物番号Ｄ−１２の化合物と４，４’−ビス〔２”−（Ｎ，Ｎ−ジフェニル−４’’’−アミノフェニル）エテニル〕ビフェニルを用いて、５０ｎｍの厚さに共蒸着（重量比１００：５．０）し、発光層とした以外は、実施例７２に記載の方法により有機電界発光素子を作製した。
作製した有機電界発光素子に、乾燥雰囲気下、１２Ｖの直流電圧を印加したところ、６３ｍＡ／ｃｍ２の電流が流れた。輝度３６２０ｃｄ／ｍ２の青緑色の発光が確認された。
【０１５５】
実施例８３
実施例７２において、発光層の形成に際して、例示化合物番号Ａ−７の化合物と１，４−ビス〔２’−（Ｎ，Ｎ−ジフェニル−４”−アミノフェニル）エテニル〕ベンゼンを使用する代わりに、例示化合物番号Ｄ−２６の化合物と１，４−ビス〔２’−（Ｎ，Ｎ−ジフェニル−４”−アミノフェニル）エテニル〕ベンゼンを用いて、５０ｎｍの厚さに共蒸着（重量比１００：７．０）し、発光層とした以外は、実施例７２に記載の方法により有機電界発光素子を作製した。
作製した有機電界発光素子に、乾燥雰囲気下、１２Ｖの直流電圧を印加したところ、６５ｍＡ／ｃｍ２の電流が流れた。輝度３７５０ｃｄ／ｍ２の青緑色の発光が確認された。
【０１５６】
実施例８４
実施例７２において、発光層の形成に際して、例示化合物番号Ａ−７の化合物と１，４−ビス〔２’−（Ｎ，Ｎ−ジフェニル−４”−アミノフェニル）エテニル〕ベンゼンを使用する代わりに、例示化合物番号Ｅ−１の化合物と４，４’−ビス〔２”−（Ｎ，Ｎ−ジフェニル−４’’’−アミノフェニル）エテニル〕ビフェニルを用いて、５０ｎｍの厚さに共蒸着（重量比１００：３．０）し、発光層とした以外は、実施例７２に記載の方法により有機電界発光素子を作製した。
作製した有機電界発光素子に、乾燥雰囲気下、１２Ｖの直流電圧を印加したところ、６４ｍＡ／ｃｍ２の電流が流れた。輝度３６８０ｃｄ／ｍ２の青緑色の発光が確認された。
【０１５７】
実施例８５
実施例７２において、発光層の形成に際して、例示化合物番号Ａ−７の化合物と１，４−ビス〔２’−（Ｎ，Ｎ−ジフェニル−４”−アミノフェニル）エテニル〕ベンゼンを使用する代わりに、例示化合物番号Ｅ−１２の化合物と１，４−ビス〔２’−（Ｎ，Ｎ−ジフェニル−４”−アミノフェニル）エテニル〕ベンゼンを用いて、５０ｎｍの厚さに共蒸着（重量比１００：１０．０）し、発光層とした以外は、実施例７２に記載の方法により有機電界発光素子を作製した。
作製した有機電界発光素子に、乾燥雰囲気下、１２Ｖの直流電圧を印加したところ、６４ｍＡ／ｃｍ２の電流が流れた。輝度３７２０ｃｄ／ｍ２の青緑色の発光が確認された。
【０１５８】
実施例８６
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０−４Ｐａに減圧した。
まず、ＩＴＯ透明電極上に、４，４’−ビス〔Ｎ−フェニル−Ｎ−（３”−メチルフェニル）アミノ〕ビフェニルを蒸着速度０．２ｎｍ／ｓｅｃで７５ｎｍの厚さに蒸着し、正孔注入輸送層とした。
次いで、その上に、例示化合物番号Ａ−１２の化合物を、蒸着速度０．２ｎｍ／ｓｅｃで５０ｎｍの厚さに蒸着し、発光層とした。
次に、トリス（８−キノリノラート）アルミニウムを、蒸着速度０．２ｎｍ／ｓｅｃで５０ｎｍの厚さに蒸着し、電子注入輸送層とした。
さらにその上に、マグネシウムと銀を、蒸着速度０．２ｎｍ／ｓｅｃで２００ｎｍの厚さに共蒸着（重量比１０：１）して陰極とし、有機電界発光素子を作製した。尚、蒸着は、蒸着槽の減圧状態を保ったまま実施した。
作製した有機電界発光素子に、乾燥雰囲気下、１２Ｖの直流電圧を印加したところ、５８ｍＡ／ｃｍ２の電流が流れた。輝度２７４０ｃｄ／ｍ２の青緑色の発光が確認された。
【０１５９】
実施例８７
実施例８６において、発光層の形成に際して、例示化合物Ａ−１２の化合物を使用する代わりに、例示化合物番号Ｂ−８の化合物を使用した以外は、実施例８６に記載の方法により有機電界発光素子を作製した。
作製した有機電界発光素子に、乾燥雰囲気下、１２Ｖの直流電圧を印加したところ、５８ｍＡ／ｃｍ２の電流が流れた。輝度２８６０ｃｄ／ｍ２の青緑色の発光が確認された。
【０１６０】
実施例８８
実施例８６において、発光層の形成に際して、例示化合物Ａ−１２の化合物を使用する代わりに、例示化合物番号Ｃ−２６の化合物を使用した以外は、実施例８６に記載の方法により有機電界発光素子を作製した。
作製した有機電界発光素子に、乾燥雰囲気下、１２Ｖの直流電圧を印加したところ、５５ｍＡ／ｃｍ２の電流が流れた。輝度２４８０ｃｄ／ｍ２の青緑色の発光が確認された。
【０１６１】
実施例８９
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０−４Ｐａに減圧した。
まず、ＩＴＯ透明電極上に、４，４’−ビス〔Ｎ−フェニル−Ｎ−（３”−メチルフェニル）アミノ〕ビフェニルを蒸着速度０．２ｎｍ／ｓｅｃで７５ｎｍの厚さに蒸着し、正孔注入輸送層とした。
次いで、その上に、例示化合物番号Ａ−８の化合物を、蒸着速度０．２ｎｍ／ｓｅｃで５０ｎｍの厚さに蒸着し、発光層とした。
次いで、その上に、１，３−ビス〔５’−（４”−ｔｅｒｔ−ブチルフェニル）−１’，３’，４’−オキサジアゾール−２’−イル〕ベンゼンを、蒸着速度０．２ｎｍ／ｓｅｃで５０ｎｍの厚さに蒸着し、電子注入輸送層とした。
さらにその上に、マグネシウムと銀を、蒸着速度０．２ｎｍ／ｓｅｃで２００ｎｍの厚さに共蒸着（重量比１０：１）して陰極とし、有機電界発光素子を作製した。　尚、蒸着は、蒸着槽の減圧状態を保ったまま実施した。
作製した有機電界発光素子に、乾燥雰囲気下、１４Ｖの直流電圧を印加したところ、４４ｍＡ／ｃｍ２の電流が流れた。輝度１８２０ｃｄ／ｍ２の青緑色の発光が確認された。
【０１６２】
実施例９０
実施例８９において、発光層の形成に際して、例示化合物Ａ−８の化合物を使用する代わりに、例示化合物番号Ｂ−８の化合物を使用した以外は、実施例８９に記載の方法により有機電界発光素子を作製した。
作製した有機電界発光素子に、乾燥雰囲気下、１４Ｖの直流電圧を印加したところ、４５ｍＡ／ｃｍ２の電流が流れた。輝度１８４０ｃｄ／ｍ２の青緑色の発光が確認された。
【０１６３】
実施例９１
実施例８９において、発光層の形成に際して、例示化合物Ａ−８の化合物を使用する代わりに、例示化合物番号Ｃ−６の化合物を使用した以外は、実施例８９に記載の方法により有機電界発光素子を作製した。
作製した有機電界発光素子に、乾燥雰囲気下、１４Ｖの直流電圧を印加したところ、６１ｍＡ／ｃｍ２の電流が流れた。輝度１４７０ｃｄ／ｍ２の青緑色の発光が確認された。
【０１６４】
実施例９２
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０−４Ｐａに減圧した。
まず、ＩＴＯ透明電極上に、４，４’−ビス〔Ｎ−フェニル−Ｎ−（３”−メチルフェニル）アミノ〕ビフェニルを蒸着速度０．２ｎｍ／ｓｅｃで７５ｎｍの厚さに蒸着し、正孔注入輸送層とした。
次いで、その上に、トリス（８−キノリノラート）アルミニウムと例示化合物番号Ａ−２６の化合物を、異なる蒸着源から、蒸着速度０．２ｎｍ／ｓｅｃで５０ｎｍの厚さに共蒸着（重量比１００：１．０）し、電子輸送層を兼ねた発光層とした。
さらにその上に、マグネシウムと銀を、蒸着速度０．２ｎｍ／ｓｅｃで２００ｎｍの厚さに共蒸着（重量比１０：１）して陰極とし、有機電界発光素子を作製した。尚、蒸着は、蒸着槽の減圧状態を保ったまま実施した。
作製した有機電界発光素子に、乾燥雰囲気下、１２Ｖの直流電圧を印加したところ、５５ｍＡ／ｃｍ２の電流が流れた。輝度２３２０ｃｄ／ｍ２の青緑色の発光が確認された。
【０１６５】
実施例９３
実施例９２において、発光層の形成に際して、トリス（８−キノリノラート）アルミニウムと例示化合物Ａ−２６の化合物を使用する代わりに、トリス（８−キノリノラート）アルミニウムと例示化合物番号Ｂ−３７の化合物を用いて、５０ｎｍの厚さに共蒸着（重量比１００：１．０）し、発光層とした以外は、実施例９２に記載の方法により有機電界発光素子を作製した。
作製した有機電界発光素子に、乾燥雰囲気下、１２Ｖの直流電圧を印加したところ、５４ｍＡ／ｃｍ２の電流が流れた。輝度２３４０ｃｄ／ｍ２の青緑色の発光が確認された。
【０１６６】
実施例９４
実施例９２において、発光層の形成に際して、トリス（８−キノリノラート）アルミニウムと例示化合物Ａ−２６の化合物を使用する代わりに、ビス（２−メチル−８−キノリノラート）アルミニウム−μ−オキソ−ビス（２−メチル−８−キノリノラート）アルミニウムと例示化合物番号Ｃ−１０の化合物を用いて、５０ｎｍの厚さに共蒸着（重量比１００：２．０）し、発光層とした以外は、実施例９２に記載の方法により有機電界発光素子を作製した。
作製した有機電界発光素子に、乾燥雰囲気下、１２Ｖの直流電圧を印加したところ、５３ｍＡ／ｃｍ２の電流が流れた。輝度２３５０ｃｄ／ｍ２の青緑色の発光が確認された。
【０１６７】
実施例９５
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０−４Ｐａに減圧した。
まず、ＩＴＯ透明電極上に、例示化合物番号Ａ−７の化合物を蒸着速度０．２ｎｍ／ｓｅｃで５５ｎｍの厚さに蒸着し、発光層とした。
次いで、その上に、１，３−ビス〔５’−（４”−ｔｅｒｔ−ブチルフェニル）−１’，３’，４’−オキサジアゾール−２’−イル〕ベンゼンを、蒸着速度０．２ｎｍ／ｓｅｃで７５ｎｍの厚さに蒸着し、電子注入輸送層とした。
さらにその上に、マグネシウムと銀を、蒸着速度０．２ｎｍ／ｓｅｃで２００ｎｍの厚さに共蒸着（重量比１０：１）して陰極とし、有機電界発光素子を作製した。　尚、蒸着は、蒸着槽の減圧状態を保ったまま実施した。
作製した有機電界発光素子に、乾燥雰囲気下、１４Ｖの直流電圧を印加したところ、６０ｍＡ／ｃｍ２の電流が流れた。輝度１５００ｃｄ／ｍ２の青緑色の発光が確認された。
【０１６８】
実施例９６
実施例９５において、発光層の形成に際して、例示化合物Ａ−７の化合物を使用する代わりに、例示化合物番号Ｂ−６の化合物を使用した以外は、実施例９５に記載の方法により有機電界発光素子を作製した。
作製した有機電界発光素子に、乾燥雰囲気下、１４Ｖの直流電圧を印加したところ、５８ｍＡ／ｃｍ２の電流が流れた。輝度１４７０ｃｄ／ｍ２の青緑色の発光が確認された。
【０１６９】
実施例９７
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した。
次に、ＩＴＯ透明電極上に、ポリ−Ｎ−ビニルカルバゾール（重量平均分子量１５００００）、例示化合物番号Ａ−２６の化合物、クマリン６〔”３−（２’−ベンゾチアゾリル）−７−ジエチルアミノクマリン”（緑色の発光成分）〕、およびＤＣＭ−１〔”４−（ジシアノメチレン）−２−メチル−６−（４’−ジメチルアミノスチリル）−４Ｈ−ピラン”（オレンジ色の発光成分）〕を、それぞれ重量比１００：５：３：２の割合で含有する３重量％のジクロロエタン溶液を用いて、ディップコート法により、４００ｎｍの発光層を形成した。
次に、この発光層を有するガラス基板を、蒸着装置の基板ホルダーに固定した後、蒸着槽を４×１０−４Ｐａに減圧した。
さらに、発光層の上に、３−（４’−ｔｅｒｔ−ブチルフェニル）−４−フェニル−５−（４”−フェニルフェニル）−１，２，４−トリアゾールを蒸着速度０．２ｎｍ／ｓｅｃで２０ｎｍの厚さに蒸着した後、さらにその上に、トリス（８−キノリノラート）アルミニウムを、蒸着速度０．２ｎｍ／ｓｅｃで３０ｎｍの厚さに蒸着し、電子注入輸送層とした。
さらにその上に、マグネシウムと銀を、蒸着速度０．２ｎｍ／ｓｅｃで２００ｎｍの厚さに共蒸着（重量比１０：１）して陰極とし、有機電界発光素子を作製した。
作製した有機電界発光素子に、乾燥雰囲気下、１２Ｖの直流電圧を印加したところ、７２ｍＡ／ｃｍ２の電流が流れた。輝度１３６０ｃｄ／ｍ２の白色の発光が確認された。
【０１７０】
実施例９８
実施例９７において、例示化合物番号Ａ−２６の化合物を使用する代わりに、例示化合物番号Ｂ−２６の化合物を使用した以外は、実施例９７に記載の方法により有機電界発光素子を作製した。
作製した有機電界発光素子に、乾燥雰囲気下、１２Ｖの直流電圧を印加したところ、７４ｍＡ／ｃｍ２の電流が流れた。輝度１４３０ｃｄ／ｍ２の白色の発光が確認された。
【０１７１】
実施例９９
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した。
次に、ＩＴＯ透明電極上に、ポリ−Ｎ−ビニルカルバゾール（重量平均分子量１５００００）、１，３−ビス〔５’−（４”−ｔｅｒｔ−ブチルフェニル）−１’，３’，４’−オキサジアゾール−２’−イル〕ベンゼンおよび例示化合物番号Ａ−３８の化合物を、それぞれ重量比１００：３０：３の割合で含有する３重量％のジクロロエタン溶液を用いて、ディップコート法により、３００ｎｍの発光層を形成した。次に、この発光層を有するガラス基板を、蒸着装置の基板ホルダーに固定した後、蒸着槽を４×１０−４Ｐａに減圧した。
さらに、発光層の上に、マグネシウムと銀を、蒸着速度０．２ｎｍ／ｓｅｃで２００ｎｍの厚さに共蒸着（重量比１０：１）して陰極とし、有機電界発光素子を作製した。
作製した有機電界発光素子に、乾燥雰囲気下、１５Ｖの直流電圧を印加したところ、６５ｍＡ／ｃｍ２の電流が流れた。輝度１５６０ｃｄ／ｍ２の青緑色の発光が確認された。
【０１７２】
実施例１００
実施例９９において、発光層の形成に際して、例示化合物番号Ａ−３８の化合物を使用する代わりに、例示化合物番号Ｃ−１１の化合物を使用した以外は、実施例９９に記載の方法により有機電界発光素子を作製した。
作製した有機電界発光素子に、乾燥雰囲気下、１５Ｖの直流電圧を印加したところ、６３ｍＡ／ｃｍ２の電流が流れた。輝度１４９０ｃｄ／ｍ２の青色の発光が確認された。
【０１７３】
【発明の効果】
本発明により、発光輝度に優れ、発光寿命の長い有機電界発光素子を提供することが可能になった。さらに、該発光素子に適した炭化水素化合物を提供することが可能になった。
【図面の簡単な説明】
【図１】有機電界発光素子の一例の概略構造図である。
【図２】有機電界発光素子の一例の概略構造図である。
【図３】有機電界発光素子の一例の概略構造図である。
【図４】有機電界発光素子の一例の概略構造図である。
【図５】有機電界発光素子の一例の概略構造図である。
【図６】有機電界発光素子の一例の概略構造図である。
【図７】有機電界発光素子の一例の概略構造図である。
【図８】有機電界発光素子の一例の概略構造図である。
【符号の説明】
１　：基板
２　：陽極
３　：正孔注入輸送層
４　：発光層
４’：発光層（発光成分および正孔注入輸送成分を混合した層）
４”：発光層（発光成分および電子注入輸送成分を混合した層）
４’’’：発光層（発光成分、正孔注入輸送成分および電子注入輸送成分を混合した層）
５　：電子注入輸送層
６　：陰極
７　：電源
【図１】
2004043349.tif 000049
【図２】
2004043349.tif 000050
【図３】
2004043349.tif 000051
【図４】
2004043349.tif 000052
【図５】
2004043349.tif 000053
【図６】
2004043349.tif 000054
【図７】
2004043349.tif 000055
【図８】
2004043349.tif 000056